(57)【特許請求の範囲】
【請求項１】
段階的に硬化させることができる単一成分組成物ＳＣＣであって、
第１の硬化段階において、予備架橋された組成物が水分を使用して生成され、そして第２の硬化段階において、硬化された組成物が熱を用いて形成され、
下記の（ａ）〜（ｃ）を含み、ただし、組成物中に存在するブロック化された加水分解的に活性化可能なアミノ基が、ポリウレタンポリマーＰＵＰのイソシアネート基の数に対して化学量論的過剰で存在し：
（ａ）少なくとも１つのイソシアネートポリウレタンポリマーＰＵＰ、
（ｂ）加水分解的に活性化することができる、少なくとも２個のブロック化アミノ基を有する少なくとも１つのブロック化アミンＢＡ、および
（ｃ）室温で固体である少なくとも１つの表面不活性化ポリイソシアネートＤＩ、
前記表面不活性化ポリイソシアネートＤＩが、少なくとも１つのイソシアネート反応性基を有する表面不活性化物質による、室温で固体であるポリイソシアネートの変換から得られ、かつ
室温で固体であり、かつ前記表面不活性化ポリイソシアネートＤＩのベースとなっているポリイソシアネートが、ナフタレン−１，５−ジイソシアネート（ＮＤＩ）、３，３’−ジメチル−４，４’−ジイソシアナトジフェニル（ＴＯＤＩ）、１，４−フェニレンジイソシアネート、１−イソシアナト−３，３，５−トリメチル−５−イソシアナトメチルシクロヘキサンのイソシアヌレート、４，４’−ジフェニルメタンジイソシアネートのウレトジオン、２，４−トルエンジイソシアネートのウレトジオン、および２，４−トルエンジイソシアネートの尿素を含む群から選択される、
単一成分組成物ＳＣＣ。
【請求項２】
前記ブロック化アミンＢＡが、下記の式（Ｉ）を有するポリアルジミンＰＡである、請求項１に記載の単一成分組成物ＳＣＣ：
【化１】
0005650717.tif 000017
｛式中、
ｎは、２または３または４であり、
Ａは、適用可能な場合に少なくとも１個のヘテロ原子を有する、２〜３０個の炭素原子を有するｎ価の炭化水素基であり、
Ｚは、ヒドロキシル−、メルカプト−、第一級および第二級アミノ基を含まず、かつ下記の式（ＩＩ）の部分Ｚ１であるか、
【化２】
0005650717.tif 000018
（式中、
Ｙは、適用可能な場合に少なくとも１個のヘテロ原子を有する、１〜３２個の炭素原子を有する一価炭化水素基であり、
Ｒ１およびＲ２は、
各々、互いに独立に、１〜１２個の炭素原子を有する一価炭化水素基であるか、
または一緒になって、適用可能な場合に５〜８個の炭素原子を有する置換炭素環の一部である、４〜１２個の炭素原子を有する二価炭化水素基を表す）、
あるいは、部分Ｚ２である（Ｚ２は、５〜８個の原子の環サイズを有する、置換もしくは非置換のアリールもしくはヘテロアリール基であるか、
または
【化３】
0005650717.tif 000019
であり、式中、Ｒ０は、水素原子、あるいは少なくとも６個の炭素原子を有するアルコキシ基、または置換もしくは非置換アルケニルまたはアリールアルケニル部分である）｝。
【請求項３】
前記ポリアルジミンＰＡが、式（ＩＩＩ）を有するポリアルジミンＰＡ１である、請求項２に記載の単一成分組成物ＳＣＣ：
【化４】
0005650717.tif 000020
（式中、
Ｒ３は、または水素原子、１〜１２個の炭素原子を有するアルキル基もしくはシクロアルキルもしくはアリールアルキル基であり、
Ｒ５’は、
適用可能な場合に環状成分を有し、場合によって少なくとも１個のヘテロ原子を有し、６〜３０個の炭素原子を有する、直鎖状もしくは分岐状のアルキル基であるか、
または、６〜３０個の炭素原子を有する、一価もしくは多価の不飽和の直鎖状もしくは分岐状の炭化水素部分である）。
【請求項４】
前記表面不活性化ポリイソシアネートＤＩの平均粒径が、０．０１〜１００ミクロンの範囲内にある、請求項１〜３のいずれか一項に記載の単一成分組成物ＳＣＣ。
【請求項５】
表面不活性化のために使用される物質が、第一級または第二級アミン、およびこれらのアミンのカルボン酸塩である、請求項１に記載の単一成分組成物ＳＣＣ。
【請求項６】
前記表面不活性化ポリイソシアネートＤＩが、前記ブロック化アミンＢＡの過剰にブロック化された加水分解的に活性化可能なアミノ基と、前記表面不活性化ポリイソシアネートＤＩのイソシアネート基との比が、０．２５〜１となる様に組成物中に存在する、請求項１〜５のいずれか一項に記載の単一成分組成物ＳＣＣ。
【請求項７】
第１の硬化段階における温度が５０℃未満であり、かつ第２の硬化段階における温度が、６０〜１６０℃の範囲内にある、請求項１〜６のいずれか一項に記載の単一成分組成物ＳＣＣ。
【請求項８】
第１の硬化段階のための水分が、空気の湿気または組成物中に混合された水であることを特徴とする、請求項１〜７のいずれか一項に記載の単一成分組成物ＳＣＣ。
【請求項９】
（ａ’）請求項１〜８のいずれか一項に記載のイソシアネート基を有する少なくとも１つのポリウレタンポリマーＰＵＰと、請求項１〜８のいずれか一項に記載の少なくとも１つのブロック化アミンＢＡおよび水分との反応によって得られる、少なくとも２個のブロック化された加水分解的に活性化可能なアミノ基を有する、少なくとも１つのポリマーブロック化アミンＰＢＡと、
（ｃ）請求項１〜８のいずれか一項に記載の、室温で固体である少なくとも１つの表面不活性化ポリイソシアネートＤＩと、
（ｄ）水分と
を含む、予備架橋された組成物ＰＣＣ。
【請求項１０】
下記のステップ（ｉ）〜（ｉｉｉ）を含み、ステップ（ｉｉ）および（ｉｉｉ）は、同時にまたは逆の順番でも起こることができ、支持層Ｓ２は、支持層Ｓ１と同じまたは異なる材料で作製されている、支持層Ｓ１を支持層Ｓ２に結合するための手順：
（ｉ）支持層Ｓ１に、請求項１〜６のいずれか一項に記載の単一成分組成物ＳＣＣを塗布し、そして予備架橋された組成物が形成されるようにして、組成物を５０℃未満の温度で水分と接触させるステップ、
（ｉｉ）予備架橋された組成物を、６０〜１６０℃の範囲の温度に加熱するステップ、および
（ｉｉｉ）予備架橋された組成物を、支持層Ｓ２と接触させるステップ。
【請求項１１】
支持層Ｓ１（１１）と、請求項１〜６のいずれか一項に記載の単一成分組成物ＳＣＣ、および水分（９）の作用から得られた、その上に位置する予備架橋された組成物（５’）とを含む、モジュール体（２）。
【請求項１２】
支持層Ｓ１（１１）と、支持層Ｓ２（１２）と、前記支持層Ｓ１（１１）と前記支持層Ｓ２（１２）との間に位置する硬化された組成物（５”）とを含み、この硬化された組成物が、請求項１〜６のいずれか一項に記載の単一成分組成物ＳＣＣから、熱（８）および湿気（９）の作用によって得られたものである、複合体（３）。
【発明の詳細な説明】
【技術分野】
【０００１】
本発明は、単一成分の硬化性組成物、および二段階硬化接着剤としてのそれらの使用の分野に関する。
【背景技術】
【０００２】
結合過程は、達成されるその結合が、他の接合技術を超える技術的および商業的利点を示すため、物品の生産において広範に使用されている。特に反応性化学架橋の硬化接着剤による結合過程については、部品への接着剤の結合、すなわち他に接合させる部品の凝集性結合を、一方で、接合過程を速めるために、次に、生産において特別な塗布装置、産業安全対策、およびまたさらなる精製段階を必要とすることが多い接着剤の取扱いを回避するために、実際の接着から空間的または時間的に分離することができることは望ましいことが多いであろう。接着剤の塗布と接着との分離を達成する１つの方法は、二段階硬化接着剤を使用することにある。
【０００３】
２成分系の形態の二段階硬化接着剤は現況技術から公知であり、第１の硬化段階が２つの成分を混合することにより誘発され、第２の硬化段階が、例えば熱またはＵＶへの曝露によって起こる。
【０００４】
アミンによる処理によって表面不活性化されている微粒子である固体イソシアネートを含有する熱硬化ポリウレタン組成物は、欧州特許第００６２７８０Ａ１号明細書および欧州特許第０１００５０８Ａ２号明細書から公知である。表面不活性化イソシアネートは主として、ここでポリオールと組み合わせて生じる。これらの系は、揮発性物質を放出せずに、室温で貯蔵安定性であり、７０℃〜１８０℃の範囲の温度で硬くなる。しかし、ヒドロキシル基とイソシアネート基との反応はむしろ遅いため、速い硬化を達成するために、相対的に高い温度または非常に活性な触媒を使用することが必要である。特に塗布と硬化との間に、ある時間が経過した場合、組成物が環境から水分を吸収する可能性があり、イソシアネートと水との反応においてＣＯ２が形成されるため、硬化の間に気泡が形成されるリスクがある。
【０００５】
ポリオールがポリアミンによって少なくとも部分的に置き換えられている相当する系は、欧州特許第０１５３５７９Ａ２号明細書から公知である。実際に、上記の問題はこのように大幅に低減させることができる。しかし、これらの系は、弾性および／または強度に関して特に脆弱性を有し、したがって弾性接着剤として使用するのにあまり適していない。硬化した最終生成物において弾性が得られるように十分な高分子量を有する適切なポリアミンの選択もまた、非常に限られている。Ｊｅｆｆａｍｉｎｅ（登録商標）（Ｈｕｎｔｓｍａｎ製）の商品名で、市販されているが相対的に高価なものなど長鎖タイプのポリエーテルポリアミンが使用され、または末端アミノ基を有する他の適切なポリマー構造が製造されているが、これらは多額の費用と関連している。他の不都合は、ポリアミンの遊離アミノ基の存在から生じる。一方で、アミノ基は、例えばエステル化合物または空気からの二酸化炭素によって望ましくない副反応を受ける。他方、ポリアミンのアミノ基は、それらの塩基性および腐食性のために、取扱いが非常に制限され、仕事場での安全性の問題が存在する。
【先行技術文献】
【特許文献】
【０００６】
【特許文献１】欧州特許第００６２７８０Ａ１号明細書
【特許文献２】欧州特許第０１００５０８Ａ２号明細書
【特許文献３】欧州特許第０１５３５７９Ａ２号明細書
【発明の概要】
【発明が解決しようとする課題】
【０００７】
したがって、本発明の目的は、弾性接着剤として特に使用することができ、かつ第１の硬化段階において反応し、予備架橋された材料を形成し、第２の硬化段階において反応し、完全に硬化された材料を形成する、単一成分の二段階硬化組成物を提供することである。
【課題を解決するための手段】
【０００８】
この問題は、文末の〈１〉項に記載の単一成分組成物ＳＣＣによって解決される。
【０００９】
所望の硬化特性を有する単一成分組成物ＳＣＣは、少なくとも１つのイソシアネート基含有ポリウレタンポリマーと、少なくとも１つの特定のブロック化アミンと、室温で固体である少なくとも１つの表面不活性化ポリイソシアネートとの組合せが使用されるとき、特に良好に得ることができる。特に、これらの単一成分組成物ＳＣＣはポリアミンを含有せず、したがって非腐食性であり、取扱いおよび作業の安全性のために有利である。さらに、単一成分組成物ＳＣＣは熱に曝露されたときに非常に急速に硬くなり、本質的に気泡が生じない。特に、水分が排除される場合、単一成分組成物ＳＣＣは非常に長い保存寿命を示し、水分を用いて形成された予備架橋された組成物は、この形態で貯蔵可能および輸送可能であり、特に、顕著な塑性粘稠性を有する。したがって、このような組成物は、組成物が支持層に塗布され、次いで水分の存在下で、支持層に接着している予備架橋された組成物が得られる、モジュールの形成のために理想的である。このようなモジュールは、容易に貯蔵ができ、結合が行われる場所に輸送することができ、必要な場合、加熱し、複合体に変えることができる。組成物の塗布と結合との間に長い間隔が時々あるにも関わらず、適当な接着を達成することができることは、ここで特に有利である。さらに、この組成物は必ずしも二段階で硬化しないが、この組成物はまた、通常の単一成分のポリウレタン接着剤のように、熱を加える前または間に活性化させることができ、次いで水分を用いて硬化することができることは有利である。
【００１０】
このように、単純な方法で、硬化されたときに高レベルの弾性および高い強度を示す組成物を得ることは可能であり、すなわち、このような組成物は、両方ともＤＩＮ  ＥＮ  ５３５０４に準拠して測定して、３００％の破断伸び、および少なくとも３．０ＭＰａの引張強さを有する。このような材料は、弾性接着剤として使用するのに特に適している。
【００１１】
本発明の他の態様は、さらなる文末の独立項の対象である。特に好ましい本発明の実施形態は、文末の従属項の対象である。
【００１２】
本発明は、二段階硬化性の単一成分組成物ＳＣＣであり、水分を用いた第１の硬化において、予備架橋された特性を示す組成物が生じ、熱を用いて起こる第２の段階において、硬化された組成物が生成される。
【００１３】
特に、予備架橋された組成物は、顕著な塑性特性を示す。硬化された組成物は、主に弾性を示す。
【００１４】
本文献で使用される「単一成分」とは、組成物の全ての混合した構成物が同じ容器内に貯蔵され、室温で数週間から数カ月までの期間に亘り貯蔵において安定性であり、したがって貯蔵することによって変化せず、もしくは僅かにのみ変化し、水分を使用して硬化可能である、硬化性組成物を意味する。
【００１５】
本文献で使用される「予備架橋された」とは、架橋反応によって、架橋性成分の平均分子量の著しい増加を示す組成物であるが、しかし完全に架橋されることがない組成物を意味する。したがって、予備架橋された組成物は、架橋することができるさらなる反応性基を含有する。
【００１６】
本文献で使用される「硬化された」という用語は、実質的に完全に架橋されている組成物を意味する。硬化された組成物は、架橋することができる反応性基を含有しない、または少量のみを含有する。
【００１７】
本文献で使用される「顕著な塑性特性」とは、必要に応じてより大きな力を使用して、および必要に応じて６０℃未満の温度に加熱することによって、スパチュラによって永久に変形し、特に広げることができるような、粘稠性を有する材料を意味する。
【００１８】
本文献で使用される「顕著な弾性」を示すことは、恐らくより大きな力の作用の下で、２０℃〜１４０℃の温度で、スパチュラを用いて永久に変形することができず、むしろ数秒から数分以内で、その最初の形態に本質的に戻るような粘稠性を有する材料を意味する。このような材料は好ましくは、高レベルの弾性および／または高レベルの強度を示す。
【００１９】
本文献で使用される「高レベルの弾性」とは、ＤＩＮ  ＥＮ  ５３５０４に準拠して測定して、少なくとも３００％、好ましくは少なくとも４００％、さらに好ましくは少なくとも４５０％の破断伸びを意味する。「高レベルの強度」はここで、ＤＩＮ  ＥＮ  ５３５０４に準拠して測定すると、少なくとも３．０ＭＰａ、好ましくは少なくとも４．０ＭＰａ、特に４．５ＭＰａの引張強さを意味する。
【００２０】
本文献で使用される「室温」という用語は、２５℃の温度を意味する。
【００２１】
本文献で使用される「第一級アミノ基」という用語は、有機部分に結合したＮＨ２基の形態のアミノ基を意味する。「第二級アミノ基」という用語は、窒素原子が、やはり一緒になって環の部分となり得る２つの有機部分に結合しているアミノ基を意味する。「第三級アミノ基」という用語は、窒素原子（＝第三級アミノ窒素）が３つの有機部分に結合しているアミノ基を意味し、これらの部分の２つはやはり一緒になって環の部分となり得る。
【００２２】
この文献において、ポリアルジミン、ポリアミン、ポリオールまたはポリイソシアネートなどの接頭辞「ポリ」を有する化学物質の名称は、１分子当たり、それらの名称中に示される官能基の２つ以上をはっきりと含有する物質である。
【００２３】
「ポリマー」という用語は、この文献において、重合反応（重合、重付加、重縮合）によって生成された、一方では、化学的に均質な巨大分子の群であるが、後者では、重合度、モル質量および鎖長に関して異なるものが含まれる。この用語はまた、重合によって得られる巨大分子のこのような群の誘導体、すなわち、例えば、存在する巨大分子上の官能基の付加または置換などの反応によって得られる化合物（化学的に均一であってもよく、なくてもよい）を含む。この用語はさらにまた、いわゆるプリポリマー、すなわち、その官能基が巨大分子の合成に関与している反応性オリゴマーの予備付加体を意味する。
【００２４】
「ポリウレタンポリマー」という用語は、いわゆるジイソシアネート重付加過程によって製造される全てのポリマーを含む。この用語にはまた、ウレタン基をほぼまたは完全に含有しないそれらのポリマーが含まれる。ポリウレタンポリマーの例は、ポリエーテルポリウレタン、ポリエステルポリウレタン、ポリエーテルポリ尿素、ポリ尿素、ポリエステルポリ尿素、ポリイソシアヌレートおよびポリカルボジイミドである。
【００２５】
「匂いが少ない」物質は、個々のヒトが僅かな程度のみ知覚できる、すなわち嗅ぐことができる匂いを有する物質と定義され、前記物質は結果的に強力な匂いを有さず、それによってこの僅かな匂いは、大部分のヒトにとって不快または寄せつけないものとは考えられない。
【００２６】
「匂いがない」物質は、大部分の個々のヒトが匂いを嗅ぐことができず、結果的に知覚できる匂いがない物質と定義される。
【００２７】
単一成分の二段階硬化性組成物は、
ａ）少なくとも１つのイソシアネートポリウレタンポリマー（ＰＵＰ）と、
ｂ）加水分解によって活性化することができる、少なくとも２個のブロック化アミノ基を有する少なくとも１つのブロック化アミン（ＢＡ）と、
ｃ）室温で固体である少なくとも１つの表面不活性化ポリイソシアネート（ＤＩ）と
を含む、好ましくは単一成分組成物ＳＣＣを表す。
【００２８】
ただし、ブロック化された加水分解的に活性化可能なアミノ基が、ポリウレタンポリマー（ＰＵＰ）のイソシアネート基の数に対して化学量論的過剰で存在する。
【００２９】
この文献において、ＰＵＰ、ＢＡ、またはＤＩまたは同様のものなどのボールド体の略語は、よりよく理解し、確認するのに単に役立つ。
【００３０】
第１の硬化段階において、単一成分組成物ＳＣＣの硬化によって、特に顕著な塑性特性を有する予備架橋された組成物が、水分の存在下で生じ、特に顕著な弾性を有する硬化された組成物が、熱を用いて誘発される硬化の第２の段階において得られる。
【００３１】
単一成分組成物ＳＣＣは好ましくは、イソシアネート基を含有する少なくとも１つのポリウレタンポリマー（ＰＵＰ）を含む。特に、ポリウレタンポリマーＰＵＰは、少なくとも１つのポリオールと少なくとも１つのポリイソシアネートとを反応させることによって得ることができる。この反応は、通常使用される方法、例えば５０℃〜１００℃の温度で、任意選択で適切な触媒の同時使用によって、ポリオールおよびポリイソシアネートが反応するように行うことができ、そのイソシアネート基がポリオールのヒドロキシル基に対して化学量論的過剰で存在するように、ポリイソシアネートを計量することができる。１．３〜５、特に、１．５〜３のＮＣＯ／ＯＨ比が維持されるように、ポリイソシアネートを有利に計量することができる。「ＮＣＯ／ＯＨ比」とは、使用されるイソシアネート基の数と使用されるヒドロキシル基の数の比を意味する。好ましくは、ポリオールの全てのヒドロキシル基の反応の後、０．５〜１５重量％、特に好ましくは０．５〜５重量％の遊離イソシアネート基の含量が、ポリウレタンポリマーＰＵＰ中に残存してもよい。
【００３２】
任意選択で、ポリウレタンポリマーＰＵＰは、軟化剤の同時使用によって生成することができ、ただし、使用される軟化剤は、イソシアネートに対して反応性である基を含有しない。
【００３３】
ポリウレタンポリマーＰＵＰの生成のためのポリオールとして、例えば、下記の市販のポリオールまたはその混合物を使用することができる。
−  ポリオキシアルキレンポリオール、またポリエーテルポリオールまたはオリゴエーテロール（ｏｌｉｇｏｅｔｈｅｒｏｌｓ）とも称され、２つ以上の活性水素原子を有する出発分子（例えば、水、アンモニア、またはいくつかのＯＨもしくはＮＨ基を有する化合物、例えば、１，２−エタンジオール、１，２−および１，３−プロパンジオール、ネオペンチルグリコール、ジエチレングリコール、トリエチレングリコール、異性体のジプロピレングリコールおよびトリプロピレングリコール、異性体のブタンジオール、ペンタンジオール、ヘキサンジオール、ヘプタンジオール、オクタンジオール、ノナンジオール、デカンジオール、ウンデカンジオール、１，３−および１，４−シクロヘキサンジメタノール、ビスフェノールＡ、水素化ビスフェノールＡ、１，１，１−トリメチロールエタン、１，１，１−トリメチロールプロパン、グリセロール、アニリン、ならびに上記の化合物の混合物など）を使用して任意選択で重合される、エチレンオキシド、１，２−プロピレンオキシド、１，２−もしくは２，３−ブチレンオキシド、オキセタン、テトラヒドロフランまたはその混合物の重合生成物である。ポリオキシアルキレンポリオール（低不飽和度（ＡＳＴＭ  Ｄ−２８４９−６９に準拠して測定し、ポリオール１グラム毎の不飽和のミリ当量（ｍＥｑ／ｇ）で示す）を有し、例えば、いわゆる二重金属シアン化物錯体触媒（ＤＭＣ触媒）を使用して生成される）、ならびにポリオキシアルキレンポリオール（高不飽和度を有し、例えば、ＮａＯＨ、ＫＯＨ、ＣｓＯＨまたはアルカリアルコラートなどのアニオン触媒を使用して生成される）の両方を、使用することができる。
【００３４】
特に好ましいのは、ポリオキシアルキレンジオールまたはポリオキシアルキレントリオール、特にポリオキシエチレンおよびポリオキシプロピレンのジオールおよびトリオールである。０．０２ｍＥｑ／ｇ未満の不飽和度、および１，０００〜３０，０００ｇ／ｍｏｌの範囲の分子量を有するポリオキシアルキレンジオールおよびトリオール、ならびに４００〜８，０００ｇ／ｍｏｌの分子量を有するポリオキシプロピレンジオールおよびトリオールが特に適切である。
【００３５】
いわゆるエチレンオキシド末端（「ＥＯ−エンドキャップされた」、エチレンオキシド−エンドキャップされた）ポリオキシプロピレンポリオールもまた適切である。後者は、特別なポリオキシプロピレンポリオキシエチレンポリオールであり、これは例えば、純粋なポリオキシプロピレンポリオール、特にポリオキシプロピレンジオールおよびトリオールが、エチレンオキシドとのポリプロポキシル化反応が完了した後、さらにアルコキシル化され、その結果第一級ヒドロキシル基を有するように得ることができる。
−  スチレン−アクリロニトリルまたはアクリロニトリル−メタクリル酸メチル−グラフトポリエーテルポリオール。
−  公知の方法、特に、ヒドロキシカルボン酸の重縮合、または脂肪族および／もしくは芳香族ポリカルボン酸と二価もしくは多価アルコールとの重縮合によって生成される、ポリエステルポリオール（オリゴエステロール（ｏｌｉｇｏｅｓｔｅｒｏｌｓ）とも称される）。
【００３６】
ポリエステルポリオールとして特に適切なのは、二価から三価、例えば、二価アルコール（例えば、エチレングリコール、ジエチレングリコール、プロピレングリコール、ジプロピレングリコール、ネオペンチルグリコール、１，４−ブタンジオール、１，５−ペンタンジオール、３−メチル−１，５−ヘキサンジオール、１，６−ヘキサンジオール、１，８−オクタンジオール、１，１０−デカンジオール、１，１２−ドデカンジオール、１，１２−ヒドロキシステアリルアルコール、１，４−シクロヘキサンジメタノール、二量体脂肪酸ジオール（二量体ジオール）、ヒドロキシピバリン酸ネオペンチルグリコールエステル、グリセロール、１，１，１−トリメチロールプロパンなど）、あるいは上記のアルコールと、有機ジもしくはトリカルボン酸、特にジカルボン酸、またはそれらの無水物もしくはエステル（例えば、コハク酸、グルタル酸、アジピン酸、トリメチル−アジピン酸、スベリン酸、アゼライン酸、セバシン酸、ドデカンジカルボン酸、マレイン酸、フマル酸、二量体脂肪酸、フタル酸、フタル酸無水物、イソフタル酸、テレフタル酸、テレフタル酸ジメチル、ヘキサヒドロフタル酸、トリメリット酸およびトリメリット酸無水物もしくは上記の酸の混合物など）との混合物から生成されるもの、ならびに例えば、ε−カプロラクトンなどのラクトン、および出発物質（上記の二価または三価アルコールなど）でできたポリエステルポリオールである。
【００３７】
特に適切なポリエステルポリオールは、ポリエステルジオールである。
−  例えば、ポリエステルポリオールの形成のために使用される上記のアルコールと、炭酸ジアルキル、炭酸ジアリールまたはホスゲンとの反応によって利用可能な、ポリカーボネートポリオール。
−  少なくとも２個のヒドロキシル基を担持し、上記のタイプのポリエーテル、ポリエステルおよび／またはポリカーボネート構造の少なくとも２つの異なるブロックを有するブロックコポリマー、特にポリエーテル−ポリエステルポリオール。
−  ポリアクリレートおよびポリメタクリレートポリオール。
−  ポリヒドロキシ官能性油脂、例えば、天然油脂、特にヒマシ油；あるいは天然油脂の化学修飾によって得られるポリオール、いわゆるオレオケミカルポリオール、例えば、不飽和油のエポキシ化およびそれに続くカルボン酸またはアルコールによる開環によって得られるエポキシポリエステルもしくはエポキシポリエーテル、または不飽和油のヒドロホルミル化および水素化によって得られるポリオール；あるいは分解過程（加アルコール分解またはオゾン分解など）およびそれに続く化学的架橋によって、例えば、このように得られる分解生成物またはその誘導体の再エステル化もしくは二量体化によって、天然油脂から得られるポリオール。天然油脂の適切な分解生成物は、特に脂肪酸および脂肪アルコール、ならびに脂肪酸エステル、例えば、メチルエステル（ＦＡＭＥ）である（例えば、ヒドロホルミル化および水素化により誘導体化し、ヒドロキシ脂肪酸エステルを形成することができる）。
−  ポリヒドロカーボンポリオール、またオリゴヒドロカルボノール（ｏｌｉｇｏｈｙｄｒｏｃａｒｂｏｎｏｌｓ）とも称される、例えば、ポリヒドロキシ官能性ポリオレフィン、ポリイソブチレン、ポリイソプレン；ポリヒドロキシ官能性エチレン−プロピレン−、エチレン−ブチレン−またはエチレン−プロピレン−ジエンコポリマー（例えば、会社Ｋｒａｔｏｎ  Ｐｏｌｙｍｅｒｓによって生産されているもの）；ジエン、例えば、１，３−ブタジエンのポリヒドロキシ官能性ポリマー（例えば、またアニオン重合によっても生成することができる）；ジエン（１，３−ブタジエンまたはジエン混合物など）、およびビニルモノマー（スチレン、アクリロニトリル、塩化ビニル、酢酸ビニル、ビニルアルコール、イソブチレンおよびイソプレンなど）を含むポリヒドロキシ官能性コポリマー、例えばポリヒドロキシ官能性アクリロニトリル／ブタジエンコポリマー、例えば、エポキシドまたはアミノアルコールおよびカルボキシル末端アクリロニトリル／ブタジエンコポリマーから生成することができるもの（例えば、Ｎａｎｏｒｅｓｉｎｓ  ＡＧ、またはＥｍｅｒａｌｄ  Ｐｅｒｆｏｒｍａｎｃｅ  Ｍａｔｅｒｉａｌｓ  ＬＬＣのＨｙｐｒｏ（登録商標）（以前は、Ｈｙｃａｒ（登録商標））ＣＴＢＮおよびＣＴＢＮＸおよびＥＴＢＮの名称で市販されているもの）；ならびにジエンの水素化ポリヒドロキシ官能性ポリマーまたはコポリマー。
【００３８】
好ましくは、これらの上記のポリオールは、２５０〜３０，０００ｇ／ｍｏｌ、特に４００〜２０，０００ｇ／ｍｏｌ平均分子量を有し、好ましくは、１．６〜３の範囲の平均ＯＨ官能価を有する。
【００３９】
好ましいポリオールは、ポリエーテル、ポリエステル、ポリカーボネートおよびポリアクリレートポリオール、好ましくはジオールおよびトリオールである。
【００４０】
特に好ましいのは、ポリエーテルポリオール、特にポリオキシプロピレンおよびポリオキシプロピレン−ポリオキシエチレンポリオール、ならびに液体ポリエステルポリオールおよびポリエーテル−ポリエステルポリオールである。
【００４１】
さらに、４０℃〜８０℃、特に５０℃〜７０℃の範囲の融点を有する、アモルファス、部分結晶性および結晶性のポリエステルおよびポリカーボネートジオール、特にアジピン酸／ヘキサンジオールポリエステル、アゼライン酸／ヘキサンジオールポリエステル、ドデカンジカルボン酸／ヘキサンジオールポリエステル、およびヘキサンジオールに基づいたポリカーボネートジオールが、特に好ましい。
【００４２】
これらの言及したポリオールに加えて、少量の低分子の二価または多価アルコール、例えば、１，２−エタンジオール、１，２−および１，３−プロパンジオール、ネオペンチルグリコール、ジエチレングリコール、トリエチレングリコール；異性体のジプロピレングリコールおよびトリプロピレングリコール、異性体のブタンジオール、ペンタンジオール、ヘキサンジオール、ヘプタンジオール、オクタンジオール、ノナンジオール、デカンジオール、ウンデカンジオール、１，３−および１，４−シクロヘキサンジメタノール、水素化ビスフェノールＡ、二量体脂肪アルコール、１，１，１−トリメチロールエタン、１，１，１−トリメチロールプロパン、グリセロール、ペンタエリスリトール、糖アルコール（キシリトール、ソルビトールまたはマンニトールなど）、ショ糖などの糖、他の多価アルコール、上記の二価および多価アルコールの低分子アルコキシル化生成物、ならびに上記のアルコールの混合物を、ポリウレタンポリマーＰＵＰの生成に同時に使用することができる。また、少量の３超の平均ＯＨ官能価を有するポリオール、例えば糖ポリオールを、同時に使用することができる。
【００４３】
芳香族または脂肪族ポリイソシアネート、特にジイソシアネートは、イソシアネート基を有するポリウレタンポリマーＰＵＰの製造のためのポリイソシアネートとして使用される。
【００４４】
特に、モノマーのジまたはトリイソシアネート（２，４−および２，６−トルイレンジイソシアネートなど）、ならびにこれらの異性体の任意の混合物（ＴＤＩ）、４，４’−、２，４’−および２，２’−ジフェニルメタンジイソシアネート、ならびにこれらの異性体の任意の混合物（ＭＤＩ）、ＭＤＩの混合物およびＭＤＩ相同体（ポリマーＭＤＩまたはＰＭＤＩ）、１，３−および１，４−フェニレンジイソシアネート、２，３，５，６−テトラメチル−１，４−ジイソシアナトベンゼン、ナフタリン−１，５−ジイソシアネート（ＮＤＩ）、３，３’−ジメチル−４，４’−ジイソシアナトジフェニル（ＴＯＤＩ）、ジアニシジンジイソシアネート（ＤＡＤＩ）、１，３，５−トリス−（イソシアナトメチル）ベンゼン、トリス−（４−イソシアナトフェニル）メタン、トリス（４−イソシアナトフェニル）チオホスフェート、上記のイソシアネートのオリゴマーおよびポリマー、ならびに上記のイソシアネートの任意の混合物は、芳香族ポリイソシアネートとして適切である。ＭＤＩおよびＴＤＩが好ましい。
【００４５】
特に適切な脂肪族ポリイソシアネートは、特にモノマーのジまたはトリイソシアネート、例えば１，４−テトラメチレンジイソシアネート、２−メチル−ペンタメチレン−１，５−ジイソシアネート、１，６−ヘキサメチレンジイソシアネート（ＨＤＩ）、２，２，４−および２，４，４−トリメチル−１，６−ヘキサメチレンジイソシアネート（ＴＭＤＩ）、１，１０−デカメチレンジイソシアネート、１，１２−ドデカメチレンジイソシアネート、リシンおよびリシンエステルジイソシアネート、シクロヘキサン−１，３−および−１，４−ジイソシアネート、１−メチル−２，４−および−２，６−ジイソシアナトシクロヘキサン、ならびにこれらの異性体の任意の混合物（ＨＴＤＩまたはＨ６ＴＤＩ）、１−イソシアナト−３，３，５−トリメチル−５−イソシアナトメチルシクロヘキサン（＝イソホロンジイソシアネートまたはＩＰＤＩ）、ペルヒドロ−２，４’−および−４，４’−ジフェニルメタンジイソシアネート（ＨＭＤＩまたはＨ１２ＭＤＩ）、１，４−ジイソシアナト−２，２，６−トリメチルシクロヘキサン（ＴＭＣＤＩ）、１，３−および１，４−ビス−（イソシアナトメチル）シクロヘキサン、ｍ−およびｐ−キシリレンジイソシアネート（ｍ−およびｐ−ＸＤＩ）、ｍ−およびｐ−テトラメチル−１，３−および−１，４−キシリレンジイソシアネート（ｍ−およびｐ−ＴＭＸＤＩ）、ビス−（１−イソシアナト−１−メチルエチル）ナフタレン、二量体および三量体の脂肪酸イソシアネート、例えば、３，６−ビス−（９−イソシアナトノニル）−４，５−ジ−（１−ヘプテニル）シクロヘキセン（ジメリルジイソシアネート）、α，α，α’，α’，α”，α”−ヘキサメチル−１，３，５−メシチレントリイソシアネート、上記のイソシアネートのオリゴマーおよびポリマー、ならびに上記のイソシアネートの任意の混合物である。ＨＤＩおよびＩＰＤＩが好ましい。
【００４６】
芳香族または脂肪族ポリイソシアネート、特にＭＤＩは、イソシアネート基を含有するポリウレタンポリマーＰＵＰを生成するためのポリイソシアネートとして特に好ましい。
【００４７】
好ましくは、ポリウレタンポリマーＰＵＰは、５００ｇ／ｍｏｌ以上の平均分子量を有する。特に、ポリウレタンポリマーＰＵＰは、１０００〜３０，０００ｇ／ｍｏｌ、好ましくは２０００〜１０，０００ｇ／ｍｏｌの平均分子量を有する。さらに、ポリウレタンポリマーＰＵＰは好ましくは、１．７〜３、特に１．８〜２．５の範囲の平均ＮＣＯ官能価を有する。
【００４８】
単一成分組成物ＳＣＣは好ましくは、少なくとも１つのポリウレタンポリマーＰＵＰと一緒に、加水分解によって活性化されている少なくとも２個のブロック化アミノ基を有する、さらに少なくとも１つのブロック化アミンＢＡをさらに含む。
【００４９】
ブロック化アミンＢＡのブロック化された加水分解的に活性化されたアミノ基は特に、オキサゾリジン基およびアルジミノ基を含む群から選択される。このようなブロック化アミンＢＡは、イソシアネート基を含有する組成物中のいわゆる潜在的硬化剤として使用される、ポリウレタン化学において公知の物質である。
【００５０】
「オキサゾリジン基」とはここで、テトラヒドロ−オキサゾール基（５環）およびテトラヒドロ−オキサジン基（６環）の両方を意味する。
【００５１】
式（Ｉ）のポリアルジミンＰＡは、ブロック化アミンＢＡとして好ましく、
【００５２】
【化１】
0005650717.tif 000002
【００５３】
式中、
ｎ＝２または３または４、好ましくは２または３であり、
Ａは、特にエーテル酸素または第三級アミン窒素の形態で、少なくとも１個のヘテロ原子を任意選択で含有する、２〜３０個の炭素原子を有するｎ価の炭化水素部分であり、
Ｚは、ヒドロキシル、メルカプト、第一級および第二級アミノ基を含まず、かつ式（ＩＩ）を有する部分Ｚ１、
【００５４】
【化２】
0005650717.tif 000003
【００５５】
（式中、
Ｙは、エーテル−、カルボニル−、エステル−、アミド−、尿素、ウレタンもしくは第三級アミノ基の形態で、少なくとも１個のヘテロ原子、特に酸素または窒素を任意選択で有し、１〜３２個の炭素原子を有する一価炭化水素部分であり、
Ｒ１およびＲ２は、
互いに独立に、各々１〜１２個の炭素原子を有する一価炭化水素部分であるか、
または一緒になって、適用可能な場合、５〜８個、好ましくは６個の炭素原子を有する任意選択で置換炭素環の一部である、４〜１２個の炭素原子を有する二価炭化水素部分を表す）であるか、あるいは部分Ｚ２、
（Ｚ２は、５〜８個、好ましくは６個の原子の環サイズを有する、置換もしくは非置換のアリールもしくはヘテロアリール基であるか、
または
【００５６】
【化３】
0005650717.tif 000004
【００５７】
を表し、式中、Ｒ０は、水素原子、あるいは少なくとも６個の炭素原子を有するアルコキシ部分、または置換もしくは非置換アルケニルまたはアリールアルケニル部分を表す）である。
【００５８】
この文献の式の点線は、置換基と関連する分子基との間の結合を各々表す。
【００５９】
式（Ｉ）のポリアルジミンＰＡは、α位の炭素原子上に水素原子を有さないアルジミノ基を有し、したがって互変異性化してエナミノ基を形成することができない。したがって、これらのアルジミノ基は、水分の非存在下でイソシアネート反応性を示さない、または極度に低いイソシアネート反応性を示す、特に良好に保護（「ブロック化」）された第一級アミノ基である。これによって、これらのアルジミンは、イソシアネート基を含有する化合物と一緒に、特に貯蔵可能なものとなる。
【００６０】
Ａは好ましくは、ヒドロキシル−、メルカプト−および第一級または第二級アミノ基を含有しない。
【００６１】
Ｚは好ましくは、Ｚ１である。
【００６２】
Ｒ１およびＲ２は好ましくは、各々メチル部分である。
【００６３】
Ｚ１は好ましくは、式（ＩＩａ）または（ＩＩｂ）または（ＩＩｃ）または（ＩＩｄ）の部分であり、
【００６４】
【化４】
0005650717.tif 000005
【００６５】
式中、
Ｒ３は、水素原子、１〜１２個の炭素原子を有するアルキル基、シクロアルキル基、またはアリールアルキル基であり、
Ｒ４は、適用可能な場合、エーテル−酸素を含有する、１〜３０個の炭素原子を有する炭化水素部分であり、
Ｒ５は、水素原子、
または、適用可能な場合、環状成分を有し、場合により、エーテル、カルボニルもしくはエステル基の形態で、少なくとも１個のヘテロ原子、特に酸素を有する、１〜３０個の炭素原子を有する、直鎖状もしくは分岐状のアルキル基であるか、
または、５〜３０個の炭素原子を有する、一価もしくは多価の不飽和の直鎖状もしくは分岐状の炭化水素基を表し、
または、必要に応じて、置換芳香族もしくは複素芳香族の５員または６員環であり、
Ｒ９およびＲ１０は、互いに独立に、適用可能な場合、エーテル酸素または第三級アミン窒素の形態でヘテロ原子を含有し、１〜２０個の炭素原子を有する、一価の脂肪族、脂環式またはアリール脂肪族の基であるか、
またはそれらが一緒になって、適用可能な場合、５〜８個、好ましくは６個の環原子を有する置換複素環の一部であり、適用可能な場合、窒素原子に隣接して、エーテル酸素もしくは第三級アミン−窒素の形態で、他のヘテロ原子を含有する、３〜２０個の炭素原子を有する二価脂肪族基であり、
Ｒ１１およびＲ１２は、一緒になって、適用可能な場合、置換５員、６員もしくは７員環の一部である、適用可能な場合、酸素もしくは硫黄原子を含有する、２〜１０個のＣ原子を有する二価部分であり、
あるいは
Ｒ１１は、１〜１０個の炭素原子を有するアルキル、シクロアルキル、アリールアルキルまたはアシル部分であり、
Ｒ１２は、水素原子、またはアルキル、シクロアルキル、アリールアルキル、アリール基、ＯＲ１２’、ＳＲ１２’およびＮＯ１２’Ｒ１２”からなる群から選択される１〜２０個の炭素原子を有する一価基であり、
Ｒ１２’およびＲ１２”は、いずれの場合にも、炭化水素基であり、または一緒になって、５員、６員、もしくは７員環の一部であるアルキレンを表す。
【００６６】
Ｒ３は好ましくは、水素原子である。
【００６７】
Ｒ４は好ましくは、適用可能な場合、エーテル−酸素を含有する、６〜３０個の炭素原子、特に１１〜３０個の炭素原子を有する炭化水素基である。
【００６８】
好ましくは、Ｒ５は、６〜３０個、特に１１〜３０個の炭素原子を好ましくは有し、場合により環状成分を有し、場合により少なくとも１個のヘテロ原子を有する、直鎖状もしくは分岐状のアルキル部分であり、または、一価もしくは多価の不飽和の直鎖状もしくは分岐状の炭化水素基について、６〜３０個、特に１１〜３０個の炭素原子を有する。
【００６９】
Ｒ９およびＲ１０は好ましくは、互いに独立に、いずれの場合にも、メチル、エチル、プロピル、イソプロピル、ブチル、イソブチル、２−エチルヘキシル、シクロヘキシルもしくはベンジルであり、または一緒になって、窒素原子の関与を伴って、環、特にピロリジン、ピペリジン、モルホリンもしくはＮ−アルキルピペラジン環を形成し、この環は置換されていてもよい。
【００７０】
Ｒ１１は好ましくは、メチル、エチル、プロピル、イソプロピル、ブチル、２−エチルヘキシル、シクロヘキシルまたはベンジル部分であり、Ｒ１２は、水素原子またはメチル、エチル、プロピル、イソプロピル、ブチル、２−エチルヘキシル、シクロヘキシル、ベンジル、メトキシ、エトキシ、プロポキシもしくはイソプロポキシ基であり、あるいはＲ１１およびＲ１２は一緒に、窒素原子およびカルボニルまたはチオカルボニル基を含めて、環、特に２−ピロリドン環、ピロリジン−２，５−ジオン環、ピペリジン−２−オン環、ピペリジン−２，６−ジオン環、アゼパン−２−オン環、オキサゾリジン−２−オン環またはチアゾリジン−２−オン環を形成し、このような環は置換されていてもよい。
【００７１】
Ｚ１は最も好ましくは、式（ＩＩａ’）の部分であり、
【００７２】
【化５】
0005650717.tif 000006
【００７３】
式中、
Ｒ５’は、
適用可能な場合、環状成分を有し、場合により、エーテル、カルボニルもしくはエステル基の形態の少なくとも１個のヘテロ原子、特に酸素を有し、６〜３０個、特に１１〜３０個のＣ原子を有する、直鎖状もしくは分岐状のアルキル基であるか、
または、６〜３０個、特に１１〜３０個の炭素原子を有する、一価もしくは多価の不飽和の直鎖状もしくは分岐状の炭化水素部分を表し、
Ｒ１、Ｒ２およびＲ３は、上記の通りである。
【００７４】
Ｒ５’は最も好ましくは、Ｃ１１−アルキル基である。
【００７５】
式（ＩＩａ’）を有するポリアルジミンＰＡ（Ｚは、部分Ｚ１である）は、本明細書において下記の式（ＩＩＩ）を有するポリアルジミンＰＡ１であり、
【００７６】
【化６】
0005650717.tif 000007
【００７７】
式中、ｎ、Ａ、Ｒ１、Ｒ２、Ｒ３およびＲ５’は上記の通りである。
【００７８】
式（ＩＩＩ）を有するポリアルジミンＰＡ１は、匂いが少ないか、または匂いがなく、それらの放出可能なアルデヒドは、同様に匂いが少ないか、または匂いがないという利点を有する。部分Ｒ５’が少なくとも１１個の炭素原子を有する場合、このように得られたポリアルジミンは、匂いがなく、それから放出される可能性があるアルデヒドもまた匂いがない。
【００７９】
式（Ｉ）を有するポリアルジミンＰＡは、式（Ｖ）を有する少なくとも１つのアルデヒドＡＬＤと式（ＩＶ）を有する少なくとも１つのアミンＢとの縮合反応から得ることができ、
【００８０】
【化７】
0005650717.tif 000008
【００８１】
式中、ｎ、ＡおよびＺは上記の通りである。
【００８２】
下記は、アミンＢとしての使用に特に適している。
−  脂肪族、脂環式またはアリール脂肪族ジアミン、例えば、エチレンジアミン、１，２−プロパンジアミン、１，３−プロパンジアミン、２−メチル−１，２−プロパンジアミン、２，２−ジメチル−１，３−プロパンジアミン、１，３−ブタンジアミン、１，４−ブタンジアミン、１，３−ペンタンジアミン（ＤＡＭＰ）、１，５−ペンタンジアミン、１，５−ジアミノ−２−メチルペンタン（ＭＰＭＤ）、２−ブチル−２−エチル−１，５−ペンタンジアミン（Ｃ１１−ネオジアミン）、１，６−ヘキサンジアミン、２，５−ジメチル−１，６−ヘキサンジアミン、２，２，４−および２，４，４−トリメチルヘキサメチレンジアミン（ＴＭＤ）、１，７−ヘプタンジアミン、１，８−オクタンジアミン、１，９−ノナンジアミン、１，１０−デカンジアミン、１，１１−ウンデカンジアミン、１，１２−ドデカンジアミン、１，２−、１，３−および１，４−ジアミノシクロヘキサン、ビス−（４−アミノシクロヘキシル）−メタン（Ｈ１２−ＭＤＡ）、ビス−（４−アミノ−３−メチルシクロヘキシル）−メタン、ビス−（４−アミノ−３−エチルシクロヘキシル）メタン、ビス−（４−アミノ−３，５−ジメチルシクロヘキシル）−メタン、ビス−（４−アミノ−３−エチル−５−メチルシクロヘキシル）−メタン（Ｍ−ＭＥＣＡ）、１−アミノ−３−アミノメチル−３，５，５−トリメチルシクロヘキサン（＝イソホロンジアミンまたはＩＰＤＡ）、２−および４−メチル−１，３−ジアミノシクロヘキサンおよびこれらの混合物、１，３−および１，４−ビス−（アミノメチル）シクロヘキサン、２，５（２，６）−ビス−（アミノメチル）−ビシクロ［２．２．１］ヘプタン（ＮＢＤＡ）、３（４），８（９）−ビス（アミノメチル）−トリシクロ［５．２．１．０２，６］デカン、１，４−ジアミノ−２，２，６−トリメチルシクロヘキサン（ＴＭＣＤＡ）、１，８−メンタンジアミン、３，９−ビス−（３−アミノプロピル）−２，４，８，１０−テトラオキサスピロ［５．５］ウンデカン、ならびに１，３−および１，４−キシリレンジアミン；
−  エーテル基を含有する脂肪族ジアミン、例えば、ビス−（２−アミノエチル）エーテル、３，６−ジオキサオクタン−１，８−ジアミン、４，７−ジオキサデカン−１，１０−ジアミン、４，７−ジオキサデカン−２，９−ジアミン、４，９−ジオキサドデカン−１，１２−ジアミン、５，８−ジオキサドデカン−３，１０−ジアミン、ビス−（３−アミノプロピル）ポリテトラヒドロフラン、および５５０ｇ／ｍｏｌまでの分子量を有する他のポリテトラヒドロフランジアミン、および６００ｇ／ｍｏｌまでの分子量を有するポリオキシアルキレンジアミン。後者は典型的には、ポリオキシアルキレンジオールのアミノ化からの生成物であり、例えば、Ｊｅｆｆａｍｉｎｅ（登録商標）（Ｈｕｎｔｓｍａｎ製）の登録商標で、ポリエーテルアミン（ＢＡＳＦ製）の名称で、またはＰＣ  Ａｍｉｎｅ（登録商標）（Ｎｉｔｒｏｉｌ製）の登録商標で得ることができる。特に適切なポリオキシアルキレンジアミンには、Ｊｅｆｆａｍｉｎｅ（登録商標）Ｄ−２３０、Ｊｅｆｆａｍｉｎｅ（登録商標）Ｄ−４００、Ｊｅｆｆａｍｉｎｅ（登録商標）ＥＤ−６００、Ｊｅｆｆａｍｉｎｅ（登録商標）ＸＴＪ−５６８、Ｊｅｆｆａｍｉｎｅ（登録商標）ＸＴＪ−５６９、Ｊｅｆｆａｍｉｎｅ（登録商標）ＥＤＲ−１０４、Ｊｅｆｆａｍｉｎｅ（登録商標）ＥＤＲ−１４８、Ｊｅｆｆａｍｉｎｅ（登録商標）ＥＤＲ−１７６；ポリエーテルアミンＤ  ２３０およびポリエーテルアミンＤ  ４００、ＰＣ  Ａｍｉｎｅ（登録商標）ＤＡ  ２５０およびＰＣ  Ａｍｉｎｅ（登録商標）ＤＡ  ４００が含まれる；
−  脂肪族、脂環式またはアリール脂肪族のトリアミン、例えば、４−アミノメチル−１，８−オクタンジアミン、１，３，５−トリス−（アミノメチル）ベンゼン、１，３，５−トリス−（アミノメチル）シクロヘキサン、トリス−（２−アミノエチル）アミン、トリス−（２−アミノプロピル）アミン、トリス−（３−アミノプロピル）アミン；
−  例えば、典型的にはポリオキシアルキレントリオールのアミノ化の生成物である、６００ｇ／ｍｏｌまでの分子量を有するポリオキシアルキレントリアミン、例えば、Ｊｅｆｆａｍｉｎｅ（登録商標）Ｔ−４０３、ポリエーテルアミンＴ４０３およびＰＣ  Ａｍｉｎｅ（登録商標）ＴＡ  ４０３と同様に、Ｊｅｆｆａｍｉｎｅ（登録商標）（Ｈｕｎｔｓｍａｎ製）の商品名で、ポリエーテルアミン（ＢＡＳＦ製）の名称で、またはＰＣ  Ａｍｉｎｅ（登録商標）（Ｎｉｔｒｏｉｌ製）の商品名で入手可能である；
−  芳香族ジおよびトリアミン、例えば、１，２−、１，３−および１，４−フェニレンジアミン、２，４−および２，６−トルエンジアミン（ＴＤＡ）、３，４−トルエンジアミン、３，５−ジメチルチオ−２，４−および−２，６−トルエンジアミン、３，５−ジエチル−２，４−および−２，６−トリレンジアミン（ＤＥＴＤＡ）、２，４，６−トリエチル−１，３−フェニレンジアミン、２，４，６−トリイソプロピル−１，３−フェニレンジアミン、３−エチル−５−メチル−２，４−トルエンジアミン、３，５−ジイソプロピル−２，４−トルエンジアミン、３，５−ビス−（１−メチルプロピル）−２，４−トルエンジアミン、３，５−ビス−（ｔｅｒｔ−ブチル）−２，４−トルエンジアミン、３−エチル−５−イソプロピル−２，４−トルエンジアミン、５−イソプロピル−２，４−トルエンジアミン、５−（ｔｅｒｔ−ブチル）−２，４−トルエンジアミン、４，６−ビス−（１−メチルプロピル）−１，３−フェニレンジアミン、４−イソプロピル−６−（ｔｅｒｔ−ブチル）−１，３−フェニレンジアミン）、４−エチル−６−イソプロピル−１，３−フェニレンジアミン、４−エチル−６−（２−メチルプロピル）−１，３−フェニレンジアミン、４−エチル−６−（１−メチルプロピル）−１，３−フェニレンジアミン、４−エチル−６−（２−メチルプロピル）−１，３−フェニレンジアミン、４−イソプロピル−６−（１−メチルプロピル）−１，３−フェニレンジアミン、４−（ｔｅｒｔ−ブチル）−６−（２−メチルプロピル）−１，３−フェニレンジアミン、４−シクロペンチル−６−エチル−１，３−フェニレンジアミン、４−シクロペンチル−６−イソプロピル−１，３−フェニレンジアミン、４，６−ジシクロペンチル−１，３−フェニレンジアミン、３−イソプロピル−２，６−トルエンジアミン、２−メチルプロピル−（４−クロロ−３，５−ジアミノベンゾエート）、ｔｅｒｔ−ブチル−（４−クロロ−３，５−ジアミノベンゾエート）、２，６−ジアミノピリジン、メラミン、４，４−、２，４’−および２，２’−ジアミノジフェニルメタン（ＭＤＡ）、３，３’−ジメチル−４，４’−ジアミノジフェニルメタン、３，３’−ジクロロ−４，４’−ジアミノジフェニルメタン（ＭＯＣＡ）、３，３’，５，５’−テトラエチル−４，４’−ジアミノジフェニルメタン（Ｍ−ＤＥＡ）、３，３’，５，５’−テトラエチル−２，２’−ジクロロ−４，４’−ジアミノジフェニルメタン（Ｍ−ＣＤＥＡ）、３，３’−ジイソプロピル−５，５’−ジメチル−４，４’−ジアミノジフェニルメタン（Ｍ−ＭＩＰＡ）、３，３’，５，５’−テトライソプロピル−４，４’−ジアミノジフェニルメタン（Ｍ−ＤＩＰＡ）、３，３’，５，５’−テトラ−（１−メチルプロピル）−４，４’−ジアミノジフェニルメタン、３，３’−ジメチル−５、５’−ジ−ｔｅｒｔ−ブチル−４，４’−ジアミノジフェニルメタン、３，３’−ジ−ｔｅｒｔ−ブチル−４，４’−ジアミノジフェニルメタン、４，４’−ジアミノジフェニルスルホン（ＤＤＳ）、４−アミノ−Ｎ−（４−アミノフェニル）−ベンゼンスルホンアミド、５，５’−メチルジアントラニル酸、ジメチル−（５，５’−メ���ル（ジ）アントラニレート）、１，３−プロピレン−ビス−（４−アミノベンゾエート）、１，４−ブチレン−ビス−（４−アミノベンゾエート）、ポリテトラメチレン−オキシド−ビス−（４−アミノベンゾエート）（Ａｉｒ  ＰｒｏｄｕｃｔｓからＶｅｒｓａｌｉｎｋ（登録商標）として入手可能）、ならびに１，２−ビス−（２−アミノフェニルチオ）エタン；
−  第一級芳香族および第一級脂肪族アミノ基を有するポリアミン、特に４−アミノエチルアニリン、４−アミノメチルアニリン、４−［（４−アミノシクロヘキシル）メチル］アニリン、２−アミノエチルアニリン、［（４−アミノシクロヘキシル）メチル］アニリン、ならびに４−［（２−アミノシクロヘキシル）メチル］アニリン。
【００８３】
アミンＢは好ましくは、１，６−ヘキサメチレンジアミン、ＭＰＭＤ、ＤＡＭＰ、ＩＰＤＡ、ＴＭＤ、１，３−キシリレンジアミン、１，３−ビス−（アミノメチル）シクロヘキサン、ビス−（４−アミノシクロヘキシル）メタン、ビス−（４−アミノ−３−メチルシクロヘキシル）メタン、３（４），８（９）−ビス−（アミノメチル）−トリシクロ［５．２．１．０２，６］デカン、１，２−、１，３−および１，４−ジアミノシクロヘキサン、１，４−ジアミノ−２，２，６−トリメチルシクロヘキサン、３，６−ジオキサオクタン−１，８−ジアミン、４，７−ジオキサデカン−１，１０−ジアミン、４−アミノメチル−１，８−オクタンジアミン、２個または３個のアミノ基および６００ｇ／ｍｏｌまでの分子量を有するポリオキシアルキレンポリアミン、特に、Ｊｅｆｆａｍｉｎｅ（登録商標）の商品名でＨｕｎｔｓｍａｎから入手可能なタイプＤ−２３０、Ｄ−４００およびＴ−４０３、ならびにＢＡＳＦまたはＮｉｔｒｏｉｌからの類似化合物；１，３−および１，４−フェニレンジアミン、２，４−および２，６−トルエンジアミン、４，４’−、２，４’−および２，２’−ジアミノジフェニルメタン、３，３’−ジクロロ−４，４’−ジアミノジフェニルメタン、ならびに上記のポリアミンの混合物を含む群から選択される。
【００８４】
アミンＢとして、２個または３個のアミノ基および６００ｇ／ｍｏｌまでの分子量を有するポリオキシアルキレンポリアミン、特に、Ｊｅｆｆａｍｉｎｅ（登録商標）の商品名でＨｕｎｔｓｍａｎから入手可能なタイプＤ−２３０、Ｄ−４００およびＴ−４０３、ならびにＢＡＳＦまたはＮｉｔｒｏｉｌからの類似化合物、ならびにこのようなポリアミンの混合物、特に二官能性から三官能性タイプの混合物が、特に好ましい。
【００８５】
式（Ｖ）のアルデヒドＡＬＤは、エノール化が可能ではない。エノール化が可能でないアルデヒドに由来する、アルジミノ基を有するアルジミンは、エナミノ基を形成することができず、したがって特に良好にブロック化されたアミンを表す。
【００８６】
実装形態の好ましい形態において、アルデヒドＡＬＤは、式（ＩＩａ）を有する部分Ｚ１を有する。このようなアルデヒドは、脂肪族、脂環式またはアリール脂肪族の２，２−二置換３−ヒドロキシアルデヒド（例えば、２，２−ジメチル−３−ヒドロキシプロパナール、２−ヒドロキシメチル−２−メチル−ブタナール、２−ヒドロキシメチル−２−エチル−ブタナール、２−ヒドロキシメチル−２−メチル−ペンタナール、２−ヒドロキシメチル−２−エチル−ヘキサナール、１−ヒドロキシメチルシクロペンタンカルボキサルデヒド、１−ヒドロキシメチル−シクロヘキサンカルバルデヒド、１−ヒドロキシメチル−シクロヘキサ−３−エンカルボキサルデヒド（ｅｎｃａｒｂｏｘａｌｄｅｈｙｄｅ）、２−ヒドロキシメチル−２−メチル−３−フェニル−プロパナール、３−ヒドロキシ−２−メチル−２−フェニル−プロパナールおよび３−ヒドロキシ−２，２−ジフェニル−プロパナールなど）と、適当なカルボン酸とのエステルである。下記が、例えば、カルボン酸として適切である。飽和脂肪族カルボン酸、例えば、ギ酸、酢酸、プロピオン酸、酪酸、イソ酪酸、吉草酸、カプロン酸、２−エチルカプロン酸、エナント酸、カプリル酸、およびペラルゴン酸、カプリン酸、ウンデカン酸、ラウリン酸、トリデカン酸、ミリスチン酸、ペンタデカン酸、パルミチン酸、マルガリン酸およびステアリン酸、ノナデカン酸、アラキジン酸；一価不飽和脂肪族カルボン酸（パルミトレイン酸、オレイン酸、エルカ酸など）；ポリ不飽和脂肪族カルボン酸（リノール酸、リノレン酸、エラエオステアリン酸（ｅｌａｅｏｓｔｅａｒｉｃ）およびアラキドン酸など）；シクロ脂肪族カルボン酸（シクロヘキサンカルボン酸など）；アリール脂肪族カルボン酸（フェニル酢酸など）；芳香族カルボン酸（安息香酸、ナフトエ酸、トルイル酸、およびアニス酸など）；これらの酸の異性体；天然油脂（菜種油、ヒマワリ油、亜麻仁油、オリーブ油、ヤシ油、パーム核油およびパーム油など）の技術的けん化からの脂肪酸混合物；ならびにジカルボン酸、例えばコハク酸、グルタル酸、アジピン酸、ピメリン酸、スベリン酸、アゼライン酸およびセバシン酸、１，１２−ドデカン二酸、マレイン酸、フマル酸、ヘキサヒドロフタル酸、ヘキサヒドロイソフタル酸、ヘキサヒドロテレフタル酸、３，６，９−トリオキサウンデカン二酸およびポリエチレングリコールの同様の誘導体と、アルコール（メタノール、エタノール、プロパノール、ブタノールなど）、ならびにこれらのアルコールの高級相同体および異性体との単純なエステル化によって得られるジカルボン酸アルキルおよびアリールエステル。少なくとも７個の炭素原子を有するカルボン酸、特に１２〜３１個の炭素原子を有するもの、特にラウリン酸、ミリスチン酸、パルミチン酸、ステアリン酸およびオレイン酸が好ましい。ラウリン酸が、特に好ましい。
【００８７】
さらなる好ましい実施形態において、アルデヒドＡＬＤは、式（ＩＩｂ）を有する部分Ｚ１を有する。このようなアルデヒドは、脂肪族、脂環式またはアリール脂肪族の２，２−二置換３−ヒドロキシアルデヒドと、式Ｒ４−ＯＨのアルコールまたはフェノールとのエーテルである。このようなエーテルの形態の好ましいアルデヒドＡＬＤは、２，２−ジメチル−３−フェノキシプロパナール、３−シクロヘキシルオキシ−２，２−ジメチル−プロパナール、２，２−ジメチル−３−（２−エチルヘキシルオキシ）−プロパナール、２，２−ジメチルラウロキシ（ｌａｕｒｏｘｙ）−３−プロパナールおよび２，２−ジメチル−３−ステアロキシプロパナール（ｓｔｅａｒｏｘｙｐｒｏｐａｎａｌ）である。
【００８８】
さらなる好ましい実施形態において、アルデヒドＡＬＤは、式（ＩＩｃ）を有する部分Ｚ１を有する。このようなアルデヒドは特に、関連する文献から公知のように、マンニッヒ反応と類似のα−アミノアルキル化の生成物として入手可能である。したがって、このようなアルデヒドは、マンニッヒ塩基と称することができる。ここで、第二級アルデヒド、特にイソブチルアルデヒド、別のアルデヒド、特にホルムアルデヒド、および第二級脂肪族アミンは、水の除去と一緒にアルデヒドＡＬＤに変換される。このようなマンニッヒ塩基の形態の特に適切なアルデヒドＡＬＤは、２，２−ジメチル−３−（Ｎ−モルホリノ）−プロパナール、２，２−ジメチル−３−（Ｎ−（２，６−ジメチル）モルホリノ）−プロパナール、２，２−ジメチル−３−（Ｎ−ベンジルメチルアミノ）−プロパナール、２，２−ジメチル−３−（Ｎ−ベンジルイソプロピルアミノ）−プロパナールおよび２，２−ジメチル−３−（Ｎ−シクロヘキシルメチルアミノ）−プロパナールである。
【００８９】
さらなる好ましい実施形態において、アルデヒドＡＬＤは、式（ＩＩｄ）を有する部分Ｚ１を有する。このようなアルデヒドは、式（ＩＩｃ）を有する部分Ｚ１を有するアルデヒドＡＬＤと同じ方法で、特に、マンニッヒ反応の生成物として得られ、第二級脂肪族アミンの代わりに、アミド、ラクタム、カルバメートまたはイミドを使用する。式（ＩＩｄ）を有する部分Ｚ１を有する特に適切なアルデヒドＡＬＤは、Ｎ−（２，２−ジメチル−３−オキソプロピル）−Ｎ−メチルアセトアミド、Ｎ−（２，２−ジメチル−３−オキソプロピル）−Ｎ−ブチルアセトアミド、Ｎ−（２，２−ジメチル−３−オキソプロピル）−Ｎ−（２−エチルヘキシル）アセトアミド、Ｎ−（２，２−ジメチル−３−オキソプロピル）−Ｎ−ベンジルアセトアミド、Ｎ−（２，２−ジメチル−３−オキソプロピル）−Ｎ−メチルブチルアミド、Ｎ−（２，２−ジメチル−３−オキソプロピル）−Ｎ−メチル−（２−エチルカプロンアミド）、Ｎ−（２，２−ジメチル−３−オキソプロピル）−Ｎ−メチルベンズアミド、Ｏ−エチル−Ｎ−（２，２−ジメチル−３−オキソプロピル）−Ｎ−メチルカルバメート、Ｎ−（２，２−ジメチル−３−オキソプロピル）−ピロリジン−２−オン、Ｎ−（２，２−ジメチル−３−オキソプロピル）−ピペリジン−２−オン、Ｎ−（２，２−ジメチル−３−オキソプロピル）−アゼパン−２−オン、Ｎ−（２，２−ジメチル−３−オキソプロピル）−オキサゾリジン−２−オン、Ｎ−（２，２−ジメチル−３−オキソプロピル）−ピロリジン−２，５−ジオンおよびＮ−（２，２−ジメチル−３−オキソプロピル）−フタルイミドである。
【００９０】
さらなる好ましい実施形態において、アルデヒドＡＬＤは、部分Ｚ２を有する。このようなアルデヒドＡＬＤには、例えば、芳香族アルデヒド、例えばベンズアルデヒド、２−および３−および４−トルアルデヒド、４−エチル−および４−プロピル−および４−イソプロピル−および４−ブチル−ベンズアルデヒド、２，４−ジメチルベンズアルデヒド、２，４，５−トリメチルベンズアルデヒド、４−アセトキシベンズアルデヒド、４−アニスアルデヒド、４−エトキシベンズアルデヒド、異性体のジおよびトリアルコキシベンズアルデヒド、２−、３−および４−ニトロベンズアルデヒド、２−および３−および４−ホルミルピリジン、２−フルフルアルデヒド、２−チオフェンカルバルデヒド、１−および２−ナフチルアルデヒド、３−および４−フェノキシ−ベンズアルデヒド、キノリン−２−カルバルデヒド、ならびにその３位、４位、５位、６位、７位および８位異性体、ならびにまたアントラセン−９−カルバルデヒド；さらに、またグリオキサール、グリオキシル酸エステル、例えば、グリオキシル酸メチルエステル、桂皮アルデヒドおよび置換桂皮アルデヒドが含まれる。
【００９１】
式（Ｖ）を有するアルデヒドＡＬＤとして、２，２−ジメチル−３−ラウロイルオキシ−プロパナール、２，２−ジメチル−３−ミリストイルオキシ−プロパナール、２，２−ジメチル−３−パルミトイルオキシ−プロパナール、２，２−ジメチル−３ステアロイルオキシ−プロパナールおよび２，２−ジメチル−３−オレイルオキシ−プロパナールが好ましい。
【００９２】
式（Ｖ）のアルデヒドＡＬＤとして、２，２−ジメチル−３−ラウロイルオキシ−プロパナールが最も好ましい。
【００９３】
ブロック化アミンＢＡは、ブロック化された加水分解的に活性化可能なアミノ基が、ポリウレタンポリマー（ＰＵＰ）のイソシアネート基の数に対して化学量論的過剰で存在する程度まで、単一成分組成物ＳＣＣ中に存在する。
【００９４】
有利なことには、単一成分組成物ＳＣＣ中のブロック化アミンＢＡは、ブロック化された加水分解的に活性化可能なアミノ基とポリウレタンポリマーＰＵＰのイソシアネート基の数の比が、１．０５〜２．０、好ましくは１．１〜１．７５、さらに好ましくは１．２〜１．５となる様に存在する。
【００９５】
単一成分組成物ＳＣＣは好ましくは、さらに、少なくとも１つのポリウレタンポリマーＰＵＰ、および少なくとも１つのブロック化アミンＢＡ、およびさらに、室温で固体である少なくとも１つの表面不活性化ポリイソシアネートＤＩを含む。
【００９６】
表面不活性化ポリイソシアネートＤＩは好ましくは、微細な粒子形態で存在し、「微細な」とはここでは、１２０μｍ未満の平均粒径を有する物質を意味する。
【００９７】
さらに好ましくは、表面不活性化ポリイソシアネートＤＩの平均粒径は、０．０１〜１００μｍ、好ましくは０．１〜５０μｍ、特に０．３〜３０μｍの範囲内にある。
【００９８】
室温で固体である表面不活性化ポリイソシアネートは、例えば、欧州特許第００６２７８０Ａ１号明細書、欧州特許第０１００５０８Ａ２号明細書および欧州特許第０１５３５７９Ａ２号明細書から、現況技術から公知である。
【００９９】
表面不活性化ポリイソシアネートＤＩは、その融点が有意に室温を超える、室温で固体であるポリイソシアネートに基づいている。有利なことには、室温で固体であるポリイソシアネートは、少なくとも４０℃、好ましくは少なくとも８０℃、さらに好ましくは少なくとも１２０℃の融点を有する。
【０１００】
特に、室温で固体であるポリイソシアネートは、ナフタレン−１，５−ジイソシアネート（ＮＤＩ）、３，３’−ジメチル−４，４’−ジイソシアナトジフェニル（ＴＯＤＩ）、１，４−フェニレンジイソシアネート、１−イソシアナト−３，３，５−トリメチル−５−イソシアナトメチルシクロヘキサンのイソシアヌレート、４，４’−ジフェニルメタンジイソシアネートのウレトジオン、２，４−トルエンジイソシアネートのウレトジオンおよび２，４−トルエンジイソシアネートの尿素を含む群から選択される。ナフタレン−１，５−ジイソシアネート（ＮＤＩ）、２，４−トルエンジイソシアネートのウレトジオンおよび２，４−トルエンジイソシアネートの尿素は、特に好ましい。
【０１０１】
室温で固体であるポリイソシアネートは好ましくは、０．０１〜１００μｍ、好ましくは０．１〜５０μｍ、特に０．３〜３０μｍの範囲の平均粒径を有する微粒子に基づいている。
【０１０２】
Ａｄｄｏｌｉｎｋ（登録商標）ＴＴ（Ｒｈｅｉｎ  Ｃｈｅｍｉｅ製）は、２．４−ＴＤＩの市販の微粒子ウレトジオンの一例である。
【０１０３】
表面不活性化ポリイソシアネートＤＩは、室温で固体であるポリイソシアネートの粒子からなり、その表面は、室温で十分に不透過性および安定的な様々な厚さの物質で覆われており、イソシアネート基は粒子内に封入され、このようにしてイソシアネート基は化学反応パートナー、特に活性水素原子を有する化合物に到達可能でなくなり、したがってイソシアネート基は「不活性化」となる。表面不活性化ポリイソシアネートＤＩが少なくとも６０℃、好ましくは少なくとも８０℃の温度に加熱されるとき、ポリイソシアネート粒子上の層は、粒子内のイソシアネート基が化学反応体に到達可能となり、したがって「活性化」されるまで障害を受ける。
【０１０４】
表面不活性化ポリイソシアネートＤＩは、イソシアネート基と反応することができる少なくとも１つの基を有する物質による、ポリイソシアネート（特に表面不活性化ポリイソシアネートＤＩは、これがベースとなっており、室温で固体である）の変換から得られる。ポリイソシアネート粒子の表面上の化学反応によって、室温または僅かに高い温度で、抵抗性、すなわち不透過性および大部分は不溶性である層（「保護層」）が形成される。「表面不活性物質」と称されるこの反応のために適した物質は、特に、水、第一級および第二級脂肪族アミン、アミノアミド、ヒドラジン、ヒドラジド、フェノール、カルボン酸、アミジンならびにグアニジンを含む群から選択される。
【０１０５】
表面不活性化ポリイソシアネートＤＩのイソシアネート基が尚早に活性化されることを防止するために、表面不活性物質の選択において、形成される保護層が、組成物中に存在する全ての物質に関して、特にブロック化アミンＢＡを生成するために使用されるケトンおよびアルデヒドに関して、できるだけ抵抗性であることが重要である。
【０１０６】
第一級および第二級アミン、特に第一級ポリアミン、特に式（ＩＶ）を有するアミンＢと称される第一級アミン、およびまた脂肪アミン、ポリアルキレンアミン、ポリアミドアミン、およびこれらのアミンのカルボン酸塩は、表面不活性のために使用される物質として好ましい。ここで、これらの物質によって形成される保護層は、尿素基を含有する。
【０１０７】
ここで言及する脂肪アミンは、脂肪酸およびこれらの混合物に由来するアミン、例えば、ラウリルアミン、ミリスチルアミン、パルミチンアミン、ステアリルアミン、オレイルアミン、ココアルキルアミン、Ｃ１６〜Ｃ２２アルキルアミン、大豆アルキルアミン、オレイルアミン、および獣脂アルキルアミン、例えば、Ａｒｍｅｅｎ（登録商標）（Ａｋｚｏ  Ｎｏｂｅｌ製）またはＲｏｆａｍｉｎ（登録商標）（Ｅｃｏｇｒｅｅｎ  Ｏｌｅｏｃｈｅｍｉｃａｌｓ製）の商品名で入手可能なもの、ならびにさらに、脂肪アミンのシアノエチル化およびそれに続く還元によって得ることができるジアミン、例えば、Ｎ−ココアルキル−１，３−プロパンジアミン、Ｎ−オレイル−１，３−プロパンジアミン、Ｎ−大豆アルキル−１，３−プロパンジアミン、Ｎ−獣脂アルキル−１，３−プロパンジアミン、またはＮ−（Ｃ１６〜２２−アルキル）−１，３−プロパンジアミン、例えば、Ｄｕｏｍｅｅｎ（登録商標）ＣＤ、Ｄｕｏｍｅｅｎ（登録商標）Ｍ、Ｄｕｏｍｅｅｎ（登録商標）Ｏ、Ｄｕｏｍｅｅｎ（登録商標）ＯＶまたはＤｕｏｍｅｅｎ（登録商標）Ｔ（Ａｋｚｏ  Ｎｏｂｅｌ製）として入手可能なもの、ならびにまた脂肪アミンに由来するトリアミンおよびテトラミン、例えば、ココアルキルジプロピレントリアミン、オレイルジプロピレントリアミン、獣脂アルキルジプロピレントリアミン、オレイルトリプロピレンテトラミンおよび獣脂トリプロピレンテトラミン、例えば、Ｔｒｉａｍｅｅｎ（登録商標）Ｃ、Ｔｒｉａｍｅｅｎ（登録商標）ＯＶ、Ｔｒｉａｍｅｅｎ（登録商標）Ｔ、Ｔｅｔｒａｍｅｅｎ（登録商標）ＯＶおよびＴｅｔｒａｍｅｅｎ（登録商標）Ｔ（Ａｋｚｏ  Ｎｏｂｅｌ製）として入手可能なものである。
【０１０８】
ポリアルキレンアミンはここで、特に、例えば、ジエチレントリアミン（ＤＥＴＡ）、トリエチレンテトラミン（ＴＥＴＡ）、テトラエチレンペンタミン（ＴＥＰＡ）、およびペンタエチレンヘキサミン（ＰＥＨＡ）などの、技術的混合物として存在する、部分第二級アミノ基（ｐａｒｔｉａｌ  ｓｅｃｏｎｄａｒｙ  ａｍｉｎｏ  ｇｒｏｕｐｓ）を有するオリゴマーのエチレンアミンである。
【０１０９】
ポリアミドアミンはここで、少なくとも１つのアミド基および少なくとも１つのアミノ基を有する物質、特に、一価もしくは多価のカルボン酸、または場合によってはそれらのエステルもしくは無水物と、脂肪族、脂環式もしくは芳香族のポリアミン（化学量論的過剰のポリアミンが使用される）との反応生成物である。いわゆる二量体脂肪酸は、多価カルボン酸として通常使用され、ポリアルキレンアミン（ジエチレントリアミン（ＤＥＴＡ）またはトリエチレンテトラミン（ＴＥＴＡ）など）は、通常ポリアミンとして使用される。市販のポリアミドアミンには、Ｖｅｒｓａｍｉｄ（登録商標）１００、１２５、１４０および１５０（Ｃｏｇｎｉｓ製）、Ａｒａｄｕｒ（登録商標）２２３、２５０および８４８（Ｈｕｎｔｓｍａｎ製）、Ｅｕｒｅｔｅｋ（登録商標）５０５、５１０、５１４  Ｓ、５３０、５３１、５４０、５４１、５４５、５４７、５４９、および３６０７（Ｈｕｎｔｓｍａｎ製）ならびにＢｅｃｋｏｐｏｘ（登録商標）ＥＨ  ６５１、ＥＨ  ６５４、ＥＨ  ６５５、ＥＨ  ６６１およびＥＨ  ６６３（Ｃｙｔｅｃ製）が含まれる。
【０１１０】
表面不活性化剤として、下記が、特に好ましい。短鎖脂肪族第一級ジアミン、特にエチレンジアミン、１，２−プロパンジアミン、１，３−プロパンジアミン、１，４−ブタンおよび１，６−ヘキサンジアミン；脂環式第一級ジアミン、特にビス−（４−アミノシクロヘキシル）−メタン、ビス−（４−アミノ−３−メチルシクロヘキシル）−メタンおよび１−アミノ−３−アミノメチル−３，５，５−トリメチルシクロヘキサン；脂肪アミン、特に、ステアリルアミンおよびオレイルアミン；ポリアルキレンアミン、特にジエチレントリアミン、トリエチレンテトラミンおよびテトラエチレンペンタミン；ならびにまたポリアミドアミン、特に二量体脂肪酸およびジエチレントリアミンまたはトリエチレンテトラミンからのもの。
【０１１１】
表面不活性化ポリイソシアネートＤＩに関して、ポリアミドアミンを使用して表面不活性化された２，４−ＴＤＩのウレトジオンが、特に好ましい。貯蔵において特に安定的な単一成分組成物ＳＣＣは、このように得られる。
【０１１２】
固体ポリイソシアネートの変換のため、表面不活性化のために使用される物質は、１００個のイソシアネート基について、イソシアネート基に関して反応性の０．５〜２０個、好ましくは１〜１５個、より特定すると３〜１２個の基が存在する程度まで好ましくは使用される。
【０１１３】
表面不活性化のために使用される物質による、室温で固体であるポリイソシアネートの変換は、室温で固体であるポリイソシアネートの融点未満の温度で、好ましくは５０℃未満の温度で行われ、それによってポリイソシアネートは液状媒体に分散しており、ポリイソシアネート粒子の表面上に形成されている層は、この温度で大部分は不溶性である。適切な液状媒体は特に、可塑剤、特にカルボン酸エステル、例えば、フタル酸エステル、特にフタル酸ジオクチル、フタル酸ジイソノニルまたはフタル酸ジイソデシル、アジピン酸エステル、特にアジピン酸ジオクチル、アゼライン酸エステルおよびセバシン酸エステル、有機リン酸およびスルホン酸エステルまたはポリブテンである。ポリウレタンポリマーＰＵＰの生成に関連して上記に記載したようなポリオール、およびキャップされたポリオールとして公知のもの、すなわち、そのヒドロキシル基がエステル、または特にエーテル基に変換されたポリオールはまた、例えば、大部分は液状媒体として適切である。ポリウレタンポリマー、特に、そのイソシアネート基が単官能アルコール、チオールまたは第一級もしくは第二級アミンによって変換されているポリウレタンポリマーＰＵＰ、およびさらに、室温で液体であり、大部分はイソシアネート基またはイソシアネート基と反応する基を含有しないポリマーは、さらにまた液状媒体として適切である。
【０１１４】
室温で固体であり、表面不活性化ポリイソシアネートＤＩのベースとなっているポリイソシアネートを、表面不活性化の前に、第２のポリイソシアネートが、室温で固体であるポリイソシアネートの表面を濡らしまたはコーティングするように、室温で液体であるこの第２のポリイソシアネートによって処理し、このために使用される物質による表面不活性化をそのときにのみ行うことは可能である。このように、室温で液体である第２のポリイソシアネートの表面不活性化層が形成される。
【０１１５】
表面不活性化ポリイソシアネートＤＩは好ましくは、ポリウレタンポリマーＰＵＰが過剰にブロック化されていることに関し、ブロック化アミンＢＡの加水分解的に活性化可能なアミノ基と、表面不活性化ポリイソシアネートＤＩのイソシアネート基の比が、０．２５〜１、好ましくは０．３〜０．８となる様に単一成分組成物ＳＣＣ中に存在する。
【０１１６】
単一成分組成物ＳＣＣは、少なくとも１つのポリウレタンポリマーＰＵＰ、少なくとも１つのブロック化アミンＢＡ、および少なくとも１つの表面不活性化ポリイソシアネートＤＩに加えて、さらなる構成物を含有することができる。
【０１１７】
特に、さらなる構成物は、組成物の熱伝導性を増加させ、かつ／またはその圧電特性、強磁性特性または超常磁性特性によって、磁界および／または交番電界の印加による、特にマイクロ波または誘導による組成物の加熱を可能にする材料を含有し得る。これによって、一般に限定された熱伝導性を有する組成物がより速く加熱し、したがって硬化を加速することが可能となる。このような使用に適した物質は、特に黒鉛、伝導性カーボンブラックおよび金属粉末；圧電体（石英、トルマリン、チタン酸バリウム、硫酸リチウム、酒石酸カリウム（ナトリウム）、エチレンジアミンおよびチタンジルコン酸鉛など）；強磁性体または超常磁性物質、例えば、金属のアルミニウム、コバルト、鉄、ニッケルおよびそれらの合金、ｎ−磁赤鉄鉱（γＦｅ２Ｏ３）タイプ、Ｎ−磁鉄鉱（Ｆｅ３Ｏ４）、ならびに一般式ＭＦｅ２Ｏ４のフェライト（Ｍは、銅、亜鉛、コバルト、ニッケル、マグネシウム、カルシウムまたはカドミウムの群からの二価金属を表す）の金属酸化物である。この材料は好ましくは、微粒子形態であり、それによって平均粒径は１２０μｍ、特に５０μｍ未満である。超常磁性作用を利用するために、平均粒径は好ましくは、３０ｎｍ未満である。
【０１１８】
超常磁性作用を利用するために、平均粒径は、好ましくは５０ｎｍ未満、特に３０ｎｍ未満である。
【０１１９】
さらなる構成物として、単一成分組成物ＳＣＣは、例えば下記などの、ポリウレタン組成物中で通常使用される助剤およびさらなる薬剤を含有することができる。
−  可塑剤、特にカルボン酸エステル、例えば、フタル酸エステル、特にフタル酸ジオクチル、フタル酸ジイソノニルまたはフタル酸ジイソデシル、アジピン酸エステル、特にアジピン酸ジオクチル、セバシン酸エステルおよびアゼライン酸エステル、ならびに有機リンおよびスルホン酸エステルまたはポリブテン；
−  非反応性熱可塑性ポリマー、例えば、不飽和モノマーのホモまたはコポリマー、特にエチレン、プロピレン、ブチレン、イソブチレン、アクリレート、イソプレン、酢酸ビニルおよび（メタ）アクリル酸アルキル、特にポリエチレン（ＰＥ）、ポリプロピレン（ＰＰ）、ポリイソブチレン、エチレン−酢酸ビニルコポリマー（ＥＶＡ）およびアタクチックポリ−α−オレフィン（ＡＰＡＯ）からなる群からのもの；
−  溶媒；
−  無機および有機の充填剤、特に、適用可能な場合、脂肪酸、特にステアリン酸でコーティングされてもよい重質または沈降炭酸カルシウム、また重晶石（ＢａＳＯ４、また重晶石とも称される）、石英、焼成カオリン、酸化アルミニウム、水酸化アルミニウム、ケイ酸、特に熱分解過程からの高度に分散したケイ酸、カーボンブラック、特に工業的に生産されたカーボンブラック（以下、「カーボンブラック」と称する）、ＰＶＣ粉末、または中空球；
−  繊維（ポリエチレンのものなど）；
−  顔料（二酸化チタンまたは酸化鉄など）；
−  アルジミノ基の加水分解を促進する触媒、特に酸、特に有機カルボン酸（安息香酸、サリチル酸もしくは２−ニトロ安息香酸など）、有機カルボン酸無水物（フタル酸無水物、ヘキサヒドロフタル酸無水物およびヘキサヒドロメチルフタル酸無水物など）、有機カルボン酸のシリルエステル、有機スルホン酸（メタンスルホン酸、ｐ−トルエンスルホン酸もしくは４−ドデシルベンゼンスルホン酸、スルホン酸エステルなど）、他の有機酸もしくは無機酸、またはこれらの酸および酸エステルの混合物；
−  イソシアネート基の反応を促進する触媒、特に有機スズ化合物（ジブチルスズジアセテート、ジブチルスズジラウレート、ジブチルスズジクロリド、ジブチルスズジアセチルアセトネートおよびジオクチルスズジラウレートなど）、ビスマス化合物（ビスマストリオクトエート（ｂｉｓｍｕｔｈ  ｔｒｉｏｃｔｏａｔｅ）およびビスマストリ（ネオデカノエート）（ｂｉｓｍｕｔｈ  ｔｒｉ（ｎｅｏｄｅｃａｎｏａｔｅ））など）、ならびに第三級アミノ基を含有する化合物（２，２’−ジモルホリノジエチルおよび１，４−ジアザビシクロ［２．２．２］オクタンなど）；
−  レオロジー改質剤、特に増粘剤またはチキソトロープ剤、例えば、尿素化合物、ポリアミドワックス、ベントナイトおよび発熱性シリカ；
−乾燥剤、例えば、分子篩、酸化カルシウム、高反応性イソシアネート（ｐ−トシルイソシアネート、モノマーのジイソシアネートなど）、オルトホルメート、アルコキシシラン（テトラエトキシシランなど）、オルガノアルコキシシラン（ビニルトリメトキシシラン、およびシラン基に対してα位において官能基を有するオルガノアルコキシシランなど）；
−接着促進剤、特にオルガノアルコキシシラン（「シラン」）、例えば、エポキシシラン、ビニルシラン、（メタ）アクリロイルシラン、イソシアナトシラン、カルバマトシラン（ｃａｒｂａｍａｔｏｓｉｌａｎｅｓ）、アルキルシラン、Ｓ−（アルキルカルボニル）−メルカプトシランおよびアルジミノシラン（ａｌｄｉｍｉｎｏｓｉｌａｎｅｓ）、ならびにこれらのシランのオリゴマー形態；
−  熱、光および紫外線に対する安定剤；
−  難燃剤；
−  表面活性物質（特に、湿潤剤、均展材、通気剤または消泡剤など）；
−  殺生物剤（殺藻剤、殺真菌剤またはカビ生育阻害物質など）。
【０１２０】
組成物の他の成分が組成物の貯蔵安定性に大き影響を及ぼさないように、これらの使用に注意を払うことは有利である。これは、特にそれらが水を含有するべきではない、または、含有する水は多くても微量であるべきことを意味する。特定の成分を、それらを組成物中に混合する前に、化学的または物理的に乾燥させることは有用であり得る。
【０１２１】
単一成分組成物ＳＣＣは好ましくは、少なくとも１つの触媒を含有する。触媒は、特に、金属化合物、ならびに／あるいは第三級アミノ基および／または安息香酸もしくはサリチル酸などの上記の酸の１つを含有する化合物である。
【０１２２】
単一成分組成物ＳＣＣは好ましくは、少なくとも１つの充填剤をさらに含有する。
【０１２３】
単一成分組成物ＳＣＣは、室温で貯蔵されたときに安定的であり、すなわち、適切なパッケージング中または適当な構造（ドラム、バケツ、バッグ、カートリッジもしくはボトルなど）中で、数カ月の期間に亘り、その使用のために妥当な程度まで硬化した後、その塗布特性またはその特徴が変化することなく貯蔵することができる。典型的には、貯蔵における安定性を、粘度または押出力を測定することによって決定する。
【０１２４】
単一成分組成物ＳＣＣは好ましくは、二段階で硬化するように使用され、それによって、第１の硬化段階において、主に塑性特性を有する予備架橋された組成物ＰＣＣが形成され、この組成物は適当な条件下で貯蔵において安定的であり、第２の硬化段階では、主に弾性を有する硬化された組成物ＡＺがもたらされる。
【０１２５】
第１の硬化段階において、単一成分組成物ＳＣＣは、水分と接触する。ポリウレタンポリマーＰＵＰのイソシアネート基、および適用可能な場合、組成物中に存在するさらなるイソシアネート基（以下「到達可能な」イソシアネート基と称する）は、加水分解性ブロック化アミノ基ＢＡと接触して反応する。しかし、表面不活性化ポリイソシアネートＤＩのイソシアネート基は、それらが活性化されていない限り反応しない。ケトン、または特に、アルデヒドが、加水分解性ブロック化アミノ基とイソシアネート基との反応から放出される。加水分解性ブロック化アミノ基とイソシアネート基との反応は、遊離アミノ基によって起こる必要はないが、加水分解の中間体との反応もまた可能である。したがって、加水分解性アルジミノ基は、ヘミアミナール基の形態で、例えば、イソシアネート基と反応することができる。到達可能なイソシアネート基に対して過剰に存在するブロック化アミノ基は、それ自体として、または少なくとも部分的に加水分解されたブロック化アミノ基として残存する。
【０１２６】
第１の硬化段階における温度は好ましくは、５０℃未満、特におよそ室温から４０℃である。
【０１２７】
第２の硬化段階において、温度範囲は、特に６０℃〜１６０℃、好ましくは８０℃〜１４０℃、さらに好ましくは９０℃〜１３０℃の範囲内にある。
【０１２８】
ブロック化アミノ基を加水分解するのに必要な水分は、空気（湿気）に由来してもよく、または組成物は、例えば平滑化剤による例えばブラッシングによって、水を含有する構成物と接触することができ、あるいは、塗布の間に、水を含有する構成物を、特に例えば、スタティックミキサーを使用して混合されている水を含有するペーストの形態で組成物に加えることができる。
【０１２９】
関与する水分は好ましくは、空気の湿気、または組成物中に混合されている水の形態で、特に水を含有するペーストの形態で存在する。
【０１３０】
空気の湿気は、水分源として特に好ましい。
【０１３１】
上記のように、単一成分組成物ＳＣＣは、第１の硬化段階において予備架橋された組成物ＰＣＣを形成する。
【０１３２】
したがって、本発明の別の目的は、
ａ’）イソシアネート基を含有する少なくとも１つのポリウレタンポリマーＰＵＰと、少なくとも１つのブロック化アミンＢＡおよび水分との反応によって得られる、少なくとも２個のブロック化された加水分解的に活性化可能なアミノ基を有する、少なくとも１つのポリマーブロック化アミンＰＢＡと、
ｃ）室温で固体である少なくとも１つの表面不活性化ポリイソシアネートＤＩと、
ｄ）水分と
を含む、予備架橋された組成物ＶＺである。
【０１３３】
水分は空気に由来し、したがって予備架橋された組成物ＶＺ中の湿気の形態であり、特に単一成分組成物ＳＣＣからの形成の間に拡散された形態であり、かつ／または水分は、予備架橋された組成物ＰＣＣのベースとなっている単一成分組成物ＳＣＣ中に混合されている水を含有する構成物に由来する。
【０１３４】
予備架橋された組成物ＰＣＣを熱を用いて硬化させるため、予備架橋された組成物中に存在するブロック化アミノ基が、表面不活性化ポリイソシアネートＤＩの活性化イソシアネート基と反応するように、水分の存在が必要である。予備架橋された組成物ＰＣＣが、ブロック化アミノ基の加水分解のために必要な水分を既に含有している場合、予備硬化された組成物の特に速い硬化が達成される。
【０１３５】
表面不活性化ポリイソシアネートＤＩが表面不活性化状態のままである限り、すなわち、活性化されていない限り、予備架橋された組成物ＰＣＣは、貯蔵されたときに安定的である。予備架橋された組成物ＰＣＣは、５０℃未満の温度、特に室温から４０℃で維持されている限り、貯蔵において特に安定的である。予備架橋された組成物ＰＣＣは、特に顕著な塑性特性を示す。ここで「塑性特性」という用語にはまた、熱可塑性特性が含まれる。予備架橋された組成物ＰＣＣ中に存在する物質のタイプによって、予備架橋された組成物ＰＣＣは、特に、柔らかいペースト状粘稠性を有して室温で柔らかくてもよく、または予備架橋された組成物ＰＣＣは、僅かにのみ粘着性の表面を伴う、粘着性の粘度を有する塑性体から固体の熱可塑性の粘稠性を有し得る。
【０１３６】
高粘度を有する塑性体から固体の熱可塑性の粘稠性および僅かに粘着性の表面を有する予備架橋された組成物ＰＣＣを得るために、組成物が、室温で固体であり、室温よりはるか上ではなく、例えば４０〜８０℃の範囲の温度で融解する材料を含有することは有利であり得る。これは、特に、ポリウレタンポリマーＰＵＰでよく、このために、室温で少なくとも部分的に固体であるポリオール、特に、例えば４０〜８０℃、特に５０〜７０℃の範囲の融点を有するポリエステルまたはポリカーボネートを使用して、それを生成した。
【０１３７】
予備架橋された組成物ＰＣＣは好ましくは、さらなる硬化のために加熱される時点で、表面不活性化ポリイソシアネートＤＩのイソシアネート基の数に対して少なくとも化学量論的な程度までの水分を含有する。
【０１３８】
予備架橋された、または予備硬化された組成物ＰＣＣをさらに硬くするために、後者を、第２の硬化段階において、適切な温度に加熱することで、主に弾性を示す硬化された組成物ＣＣが生じる。この過程は、本明細書において下記でまた「それに続く架橋」と称される。
【０１３９】
予備架橋された組成物ＰＣＣを６０〜１６０℃、好ましくは８０〜１４０℃、特に９０〜１３０℃の範囲の温度に加熱することによって、表面不活性化ポリイソシアネートＤＩの保護層は、そのイソシアネート基が活性化され、それによって予備架橋された組成物ＰＣＣ中に存在する加水分解されかつ加水分解性のブロック化アミノ基が到達可能となる程度まで障害を受ける。これらのアミノ基は、第１の硬化段階について記載したのと同様にイソシアネート基と反応し、これらのブロック化アミノ基に対して過剰に存在するイソシアネート基は、水分と直接反応する。表面不活性化ポリイソシアネートＤＩの保護層への障害は不可逆的である。イソシアネート基の活性化は、組成物の起こりうる冷却の後でさえも有効なままである。たとえ予備架橋された組成物ＰＣＣが短期間加熱されるだけでも、それに続く架橋はやはり完全に起こる。さらなるイソシアネート基の放出による２，４−ＴＤＩウレトジオン環の開環は、１３０℃の温度まで観察されなかった。
【０１４０】
ブロック化アミノ基の加水分解のために必要な水分は、例えば、水分が、予備架橋された組成物ＰＣＣ中の周囲空気からの湿気の形態で、予備架橋された組成物ＰＣＣに浸透しているため、あるい水分が、水の形態で供給されて、上記のように単一成分組成物ＳＣＣに、水の形態で加えられたため、あるいは水分が熱によって活性化している組成物に徐々に浸透するため、組成物中に十分に既に存在する。ブロック化アミノ基の全てまたは大部分を加水分解するために必要な水分が予備架橋された組成物ＰＣＣ中に既に存在する場合には、それに続く架橋は加熱によって非常に急速に起こる。しかし、存在する水分の量がこれには不十分である場合には、ブロック化アミノ基の完全な反応のために、水分は組成物に浸透しなくてはならないため、それに続く架橋はよりゆっくりと、外側から内向きに起こる。これらの反応の結果として、硬化された組成物ＣＣが、特に顕著な弾性を有する固体材料の形態で生じる。
【０１４１】
それに続く架橋のために必要とされる熱は、任意のエネルギー源を使用して生じさせることができる。ここで、加熱を実行するための適切な手段は、空気循環炉、熱風機または赤外線ランプである。組成物が接触している支持層の少なくとも１つが、強磁性であり、かつ／または組成物が、圧電性、強磁性もしくは超常磁性材料である場合、加熱は、磁界および／または交番電界を印加することによって、特にマイクロ波の使用もしくは誘導によってやはり起こり得る。これによって、記載した組成物の特に急速な加熱が可能となる。
【０１４２】
単一成分組成物ＳＣＣは、記載した二段階硬化以外の他の手段によって、基本的に硬化することができる。
【０１４３】
すなわち、組成物は、それが塗布される前にそれを加熱することによって硬化させてもよく、その後に塗布され、すなわち水分と接触する。加熱は、塗布の前にいつでも行うことができる。６０〜１６０℃、好ましくは８０〜１４０℃、さらに好ましくは９０〜１３０℃の範囲の温度に加熱することによって、表面不活性化ポリイソシアネートＤＩは早い段階で活性化され、したがってそれによってそのイソシアネート基は、ポリウレタンポリマーＰＵＰのイソシアネート基と同じように化学反応体に到達可能である。このように前処理された組成物は、水分を用いて、その塗布後に一段階で硬化し、それによって硬化された組成物が、硬化された組成物ＣＣから直接生じる。硬化のために必要な水分が空気からくる場合、硬化は外側から内向きに生じる。
【０１４４】
組成物はまた、その塗布の間にまたは直後に、６０〜１６０℃、好ましくは８０〜１４０℃、さらに好ましくは９０〜１３０℃の範囲の温度にそれを加熱することによって硬化させることができる。またこの手順によって、表面不活性化ポリイソシアネートＤＩは、早い時点で活性化し、したがってそのイソシアネート基は、ポリウレタンポリマーＰＵＰのイソシアネート基と同じぐらい、化学反応体に到達可能である。したがって、組成物は、加熱時点によって、組成物が硬化された組成物ＣＣ中に多かれ少なかれ直接適用された後、水分を用いて硬化される。このアプローチによって、硬化のために必要な水分は好ましくは、特に水を含有するペーストの形態で、組成物と混合される。水が直ちに利用できることによって、組成物の硬化は、加熱されると非常に急速に起こる。
【０１４５】
単一成分組成物ＳＣＣは、室温で、または僅かにそれより高い温度で、すなわち典型的には５０℃未満で、良好なレベルの貯蔵安定性によって特徴付けられ、塗布するのが容易である。第１の硬化段階において、ＳＣＣは水分を用いて硬化され、５０℃未満の温度で、数週間または数カ月貯蔵可能および輸送可能である予備架橋された組成物ＰＣＣを形成する。予備架橋された組成物ＰＣＣは、基礎を成す単一成分組成物ＳＣＣよりも有意により高い粘度を有する。その中に含有されている構成物によって、予備架橋された組成物ＰＣＣは、有利に、柔らかいペースト状の高粘度を有する塑性体または固体の粘稠性、および透明な、粘着性、僅かに粘着性または非粘着性の表面を有する。このような予備架橋された組成物ＰＣＣは、それが塗布された支持層と一緒にモジュール体として貯蔵することができ、次いで、後になって第２の支持層と接触するように置かれ、熱を用いて硬化することができ、２つの支持層が結合する。このような使用の場合において、予備架橋された組成物ＰＣＣが、その予備架橋状態で長期貯蔵された後でさえ、それに続く架橋によって、それに続く架橋の時点で接触する第２の支持層への良好なレベルの接着を示すはずであることは重要である。
【０１４６】
予備架橋された組成物ＰＣＣが記載したように加熱された場合、非常に急速に硬くなり、主に弾性である材料を形成し、それによって気泡を形成する傾向がない。予備架橋された組成物ＰＣＣは、既に加熱後短時間で高レベルの強度を示すので、運搬によって、または固定金具の除去によって、上を歩くまたはグラインディングすることによって、取り扱いまたは負荷をかけることができる。硬化された組成物ＣＣは、特に、顕著な弾性特性を伴う高レベルの強度、および高レベルの伸展を示す。
【０１４７】
単一成分組成物ＳＣＣのさらなる特徴は、これが求められている場合、塗布の直後に加熱することによって、単一の段階で硬化することができるという事実である。これによって、二段階硬化において記載したのと同じ機械的性質を有する同じ硬化された組成物ＣＣが形成される。
【０１４８】
ブロック化アミンＢＡとしてポリアルジミンＰＡ１のみを使用することにはさらなる利点がある。これらの特に好ましい単一成分組成物ＳＣＣは、第１および第２の硬化段階の前、間および後で、匂いが少なく、もしくは匂いがなく、硬化の間に放出されるアルデヒドは予備架橋された組成物ＰＣＣ中、および硬化された組成物ＣＣ中に大部分は留まり、それによってこれらは縮みを殆ど示さない。匂いが少ないか、もしくは匂いがない硬化は、多くの適用、特に屋内での適用について、必須ではないにせよ大きな利点である。
【０１４９】
上記のように二段階で硬化することができる単一成分組成物は、接着剤またはシール材として、特に工業的用途のための弾性接着剤としての使用に、例えば、自動車、運搬用乗り物および船舶などの乗り物の組立において適切である。
【０１５０】
特に、このような組成物は、接着剤が支持層に事前塗布され、水分を使用して予備架橋され、支持層と予備架橋された接着剤とを含む化合物構造が、別の支持層と接触するように置かれ、熱への曝露によって硬化する前に、貯蔵および輸送される用途のための弾性接着剤として適切である。予備架橋された接着剤はここで、接合の直前、間および／または直後に加熱することができる。
【０１５１】
接着剤が、水分を使用して予備コーティングおよび予備架橋された支持層の場合、関連する品目は、例えば、自動車、輸送用乗り物、船舶または他の工業製品の構成要素であり得る。接着剤の塗布、および予備架橋された組成物を生成する第１の硬化段階は、ここで特に、製造者の敷地で行うことができる。予備硬化された組成物が付いた構成要素は、続いて自動車、輸送用乗り物、または他の製品、製造者、または造船業者に届けることができ、そこで構成要素は、予備架橋された組成物を加熱することによって接着によって他の構成要素に急速におよび容易に接合され、後者の硬化によって、特に、顕著な弾性を有する材料が形成される。このアプローチによって、工業製品の製造者が、接着剤を構成要素自体に塗布することが不必要となり、それによって接合過程に関連する時間および費用が節約される。
【０１５２】
自動車産業における弾性接着のために、単一成分組成物が接着剤として使用される場合、単一成分組成物は好ましくは、ずり減粘特性を伴うペースト状粘稠性を有する。このような接着剤は、適切な機器を使用して、好ましくは実質的に円形または三角形の横断面を有するビーズの形態で、好ましくは支持層に塗布される。接着剤を塗布するために適切な方法は、例えば、手によってもしくは圧縮空気によって操作する市販のカートリッジからの塗布、またはポンプもしくは押出機を使用してドラムもしくは円筒型容器からの塗布、適用可能な場合、塗布ロボットによる塗布である。良好な塗布特性を有する接着剤は、高い安定性および短い糸引き（ｓｔｒｉｎｇｉｎｇ）を示す。すなわち、この接着剤は、塗布後にそれが塗布された形態のままであり、支持層が汚されないように、塗布用機器が除去された後で短い糸が生じ、または糸は全く生じない。
【０１５３】
乗り物の組立における弾性結合には、例えば、塗装されたボディーへの部品、（プラスチックカバー、トリム、フランジ、バンパー、運転室もしくは他の付属部品など）の固着、またはボディーへのスクリーンの接着が含まれる。ここで関連する乗り物には、自動車、トラック、バス、列車および船舶が含まれる。
【０１５４】
本発明の別の態様は、下記のステップを含む、支持層Ｓ１と支持層Ｓ２とを結合するための方法に関し、
ｉ）予備架橋された組成物が形成されるように、支持層Ｓ１に単一成分組成物を塗布し、組成物を５０℃未満の温度で水分と接触させるステップと、
ｉｉ）適切な方法によって、予備架橋された組成物を、６０〜１６０℃、好ましくは８０〜１４０℃、さらに好ましくは９０〜１３０℃の範囲の温度に加熱するステップと、
ｉｉｉ）予備架橋された、すなわち予備硬化された組成物を、支持層Ｓ２と接触させるステップと
を含み、ステップｉｉ）およびｉｉｉ）はまた、同時にまたは逆の順番でも起こることができ、
支持層Ｓ２は、支持層Ｓ１と同じまたは異なる材料で作製される。
【０１５５】
ここで下記は、支持層Ｓ１および／またはＳ２として特に適切な材料である。
−  ガラス、セラミック材料、コンクリート、モルタル、れんが、赤れんが、石膏および天然石（花崗岩または大理石など）；
−  金属または合金（アルミニウム、鋼、鉄、非鉄金属、および亜鉛メッキ金属など）；
−  皮、織物、紙、木、樹脂結合木材料（ｒｅｓｉｎ−ｂｏｎｄｅｄ  ｗｏｏｄ  ｍａｔｅｒｉａｌｓ）、樹脂−布帛複合材料および他のいわゆるポリマー複合材料；
−  プラスチック、例えば、ポリ塩化ビニル（剛性および可塑性ＰＶＣ）、アクリロニトリル−ブタジエン−スチレン（ＡＢＳ）、ＳＭＣ（シートモールディングコンパウンド）、ポリカーボネート（ＰＣ）、ポリアミド（ＰＡ）、ポリエステル、ポリ（メタクリル酸メチル）（ＰＭＭＡ）、エポキシ樹脂、ポリウレタン（ＰＵＲ）、ポリオキシメチレン（ＰＯＭ）、ポリオレフィン（ＰＯ）、ポリエチレン（ＰＥ）またはポリプロピレン（ＰＰ）、エチレン／プロピレンコポリマー（ＥＰＭ）およびエチレン／プロピレン／ジエンターポリマー（ＥＰＤＭ）（プラスチックは、好ましくはプラズマ、コロナ放電または炎光によって表面処理することができる）；
−  コーティングされた支持層（パウダーコーティングされた金属または合金など）；および塗料およびワニス。
【０１５６】
支持層は、必要に応じて、組成物の塗布の前に前処理することができる。このような前処理には、特に物理的および／または化学的クリーニング法（グラインディング、研磨、ブラッシング、もしくは同様のものなど）、または洗浄剤もしくは溶媒による処理、または接着促進剤、接着促進剤溶液もしくは下塗剤の塗布が含まれる。
【０１５７】
ここで記載されているこの結合方法、さらに具体的には、記載されている組成物を接着剤として使用するこの結合方法によって、製品が得られる。
【０１５８】
この製品は、特に、建築、特に建築構造もしくは土木、または産業もしくは消費財、特に窓、家庭用品、または輸送手段、特に船舶もしくは陸上の乗り物、好ましくは自動車、バス、トラック、列車もしくは船舶、または乗り物の構成要素、または家具、織物または包装産業用品目である。
【０１５９】
本発明の別の態様は、支持層Ｓ１  １１、およびその上の、上記で詳述したような単一成分組成物ＳＣＣおよび水分９の作用から得られる予備架橋された組成物５’を含む、モジュール２に関する。このモジュール体は、熱の作用によって、および第２の支持層と接触するように置くことによって複合材料を形成することができる。予備架橋された組成物は、熱によって硬化する。
【０１６０】
本発明のさらなる態様は、支持層Ｓ１  １１と、支持層Ｓ２  １２と、上記で詳述したように、水分９および熱８への曝露によって単一成分組成物ＳＣＣから得られる、支持層Ｓ１と支持層Ｓ２との間に位置する硬化された組成物５”とを含む、複合体３に関する。上記のように、組成物の、熱および水分への曝露の時点および順序については異なる可能性がある。特に、湿気の形態の水分の作用によって、上記の単一成分組成物５の、支持層Ｓ１  １１への塗布の後に、モジュール体２がもたらされ、次いで熱の影響下でおよび支持層Ｓ２  １２との接触によって、複合体３が形成される。
【０１６１】
本発明の実装形態の例を下記に詳細に記載する。様々な図において、同じ要素に同じ参照番号を与える。
【０１６２】
これらは、下記の通りである。
【図面の簡単な説明】
【０１６３】
【図１】自動車のフロントガラスの平面図である。
【図２】図１によるフロントガラスの横断面図である。
【図３】モジュール体の平面図（予備架橋された接着剤を有するフロントガラス）である。
【図４】図３によるモジュール体の横断面図である。
【図５】図３または図４によるモジュール体の横断面図である。
【図６】複合体の横断面図（硬化された接着剤を有する一体型フロントガラス）である。
【図７】層状の端部を有するモジュール体の横断面図である。
【図８】複合体の横断面図（硬化された接着剤を有する一体型フロントガラス）である。
【発明を実施するための形態】
【０１６４】
図面は、図形で表したものである。図面は、本発明の必須要素をすばやく理解する目的のためにのみ示す。
【０１６５】
図１は、その外縁をセラミック４でコーティングしたガラスパネル６からなる自動車のフロントガラス１を図示し、それに対して上記のような単一成分組成物５が、三角形のビーズの形態の接着剤として塗布されている。セラミック４を有するガラスパネル６は、支持層Ｓ１  １１である。
【０１６６】
図２は、図１のフロントガラス１の一部の、線Ｓ−Ｓに沿った横断面を図示する。
【０１６７】
水分の影響下で、単一成分組成物５は、予備架橋された組成物５’を生じさせる。図３は、支持層Ｓ１  １１およびその上に位置する予備架橋された組成物５’を含む、このようなモジュール体２を図示する。
【０１６８】
図４は、図３のモジュール体２の一部の、線Ｓ−Ｓに沿った横断面を図示する。これは、水分への曝露の後の図２の状況に相当する。
【０１６９】
このモジュール体２は、その特性を有意に変化させずに、今や長期間貯蔵することができる。予備架橋された組成物５’は支持層Ｓ１  １１、すなわちガラスセラミック要素４、またはガラスパネル６に接着し、特に、非粘着性表面を有する。さらに、予備架橋された組成物５’は特に貯蔵安定性であり、個々のモジュールを重なり合せて積み重ねることができる。図５は、モジュール体２のこのような積重ね１０の横断面図を示す。予備架橋された組成物５’は、個々のガラス板が接触せず、それによって互いに引っ掻かないように、積重ねの間のスペーサーの役割を果たす。
【０１７０】
モジュール体２は、必要に応じ、輸送および再使用することができる。原則的に、単一成分組成物の塗布とモジュール体２のさらなる使用との間に任意の期間、特に１週間から２カ月が経過することができる。モジュール体２は、さらなる使用のために、乗り物のボディーに設置することができる。組み立てるときに、図６に示す予備架橋された組成物５’の変形物は、乗り物のボディーのフランジ７に接触するように置かれ、次いでプレスされ、熱８への曝露によって硬化した。それによって硬化された組成物５”、支持層Ｓ１  １１および支持層Ｓ２  １２は複合体３を形成する。
【０１７１】
図７は、フロントガラスの形態のモジュール体２の横断面を図示し、その端部に予備架橋された組成物５’が、支持層Ｓ１に、すなわちガラスパネル６またはセラミック要素４に塗布されていて、端部被覆として置かれている。この実施形態は、パネルが先端を含めていくつかの側で支持層に固着している塗布、および／または過剰な接着剤が、フロントガラスと乗り物のボディーとの間の接合のためにシール材として使用される塗布に特に適している。
【０１７２】
このタイプの結合は、特に、図８に横断面で示すように、自動車のフロントガラス上にフラッシュ結合（ｆｌｕｓｈ  ｂｏｎｄ）が必要であるときに、「フラッシュグレイジング（ｆｌｕｓｈ  ｇｌａｚｉｎｇ）」のために使用される。予備架橋された組成物５’をここで乗り物のボディーのフランジ７に接触するように置き、プレスし、熱８への曝露によって硬化させた。それによって硬化された組成物５”、支持層Ｓ１  １１および支持層Ｓ２  １２は、複合体３を形成する。
【０１７３】
（実施例）
ここで「通常の空気条件」とは、２３±１℃の温度および５０±５％の相対湿度を意味する。「ＲＴ」とは、室温を意味する。
【０１７４】
１．測定方法の記述
アミン含量、すなわち、調製した化合物中のブロック化アミノ基（アルジミノ基）および遊離アミノ基の総含量を、滴定によって決定した（氷酢酸中０．１ＮのＨＣｌＯ４、クリスタルバイオレット）。常にｍｍｏｌ  Ｎ／ｇで表す。
【０１７５】
２．ブロック化アミンの生成
アルジミンＡ−１
６２５ｇの２，２−ジメチル−３−ラウロイルオキシプロパナールを、窒素雰囲気下にて丸底フラスコ中に入れた。激しく撹拌しながら、３３４．２ｇのポリエーテルトリアミン（Ｊｅｆｆａｍｉｎｅ（登録商標）Ｔ−４０３、Ｈｕｎｔｓｍａｎ、アミン含量６．２９ｍｍｏｌ  Ｎ／ｇ）を、滴下漏斗からゆっくりと加えた。次いで、揮発性物質を真空下にて（１０ミリバール、８０℃）除去した。収量：２．２８ｍｍｏｌ  Ｎ／ｇのアミン含量を有する９２１ｇの透明な淡黄色の液体。
【０１７６】
アルジミンＡ−２
７４３ｇの２，２−ジメチル−３−ラウロイルオキシプロパナールを、丸底フラスコ中で窒素雰囲気下にて提供した。激しく撹拌しながら、３００ｇのポリエーテルジアミン（Ｊｅｆｆａｍｉｎｅ（登録商標）Ｄ−２３０、Ｈｕｎｔｓｍａｎ；アミン含量８．２９ｍｍｏｌ  Ｎ／ｇ）を、滴下漏斗からゆっくりと加えた。次いで、揮発性物質を真空下にて（１０ミリバール、８０℃）除去した。収量：２．５３ｍｍｏｌ  Ｎ／ｇのアミン含量を有する９９５ｇの透明で淡黄色の液体。
【０１７７】
３．ポリウレタンポリマーの生成
ポリマーＰ−１
４００ｇのポリオキシプロピレンジオール（Ａｃｃｌａｉｍ（登録商標）４２００  Ｎ、Ｂａｙｅｒ；ＯＨ値：２８．５ｍｇ  ＫＯＨ／ｇ）および５２ｇの４，４’−メチレンジフェニルジイソシアネート（４，４’−ＭＤＩ、Ｄｅｓｍｏｄｕｒ（登録商標）４４  ＭＣ  Ｌ、Ｂａｙｅｒ）を、公知の方法によって８０℃で変換し、１．９０重量％の遊離イソシアネート基の含量を有するＮＣＯ末端ポリウレタンポリマーを形成させた。
【０１７８】
４．表面不活性化ポリイソシアネートの調製
イソシアネートペーストＤＩ−１
４０ｇの微粒子である二量体２，４−トルエンジイソシアネート（Ａｄｄｏｌｉｎｋ（登録商標）ＴＴ、Ｒｈｅｉｎ  Ｃｈｅｍｉｅ、概ね５〜５０μｍの粒径）を、分散機器中に分散させた。６．６ｇのポリアミドアミン（Ｅｕｒｅｔｅｋ（登録商標）５３１、Ｈｕｎｔｓｍａｎ製−アミン値：１９５ｍｇ  ＫＯＨ／ｇ）をこれに加え、混合物を再分散させることによって処理し、微細なペーストを形成させた。
【０１７９】
５．単一成分の二段階硬化性接着剤の調製
接着剤Ｋ−１および接着剤Ｋ−２
接着剤Ｋ−１およびＫ−２の成分を、ｔａｂｌｅ  １（表１）に示す重量割合に従って、真空ミキサー中で塊がない均一なペーストの状態にした。次いでこれを、いずれの場合にも、内部がコーティングされたアルミニウムカートリッジに直ちに充填し、カートリッジを気密性にした。
【０１８０】
【表１】
0005650717.tif 000009
【０１８１】
接着剤Ｋ−１およびＫ−２の貯蔵性は、密封した容器中の異なる貯蔵条件について、接着剤の押出圧力として測定した粘度を決定することによって間接的に特性決定した。このために、接着剤を充填したカートリッジを、いずれの場合にも、室温、４０℃、および６０℃で７日間貯蔵し、次いで、絞り装置（Ｚｗｉｃｋ／Ｒｏｅｌｌ  Ｚ００５）を使用して、各々について押出圧力を測定した。次いで、カートリッジケースを、調節の後に通常の周囲条件中で１２時間開けた。５ｍｍ内径を有するノズルをカートリッジケースにねじ込み、６０ｍｍ／分の速度で組成物を押し出すのに必要な力を測定した。ここで述べる値は、２２ｍｍ、２６ｍｍおよび２８ｍｍの押出長さでの測定から得た平均値である。結果をここでｔａｂｌｅ  ２（表２）に示す。
【０１８２】
【表２】
0005650717.tif 000010
【０１８３】
Ｔａｂｌｅ  ２（表２）は、接着剤Ｋ−１およびＫ−２が、押出力のはっきりと認識できる増加を伴わずに、密封したカートリッジケース中で、室温、４０℃、および６０℃で７日間貯蔵することができることを示す。
【０１８４】
予備架橋された接着剤Ｋ−１およびＫ−２の貯蔵性は、カートリッジガンによってビーズ形態の接着剤をボール紙に塗布し、第１の硬化段階が始まる（水分によって予備架橋する）ように、周囲空気条件に曝すことによって決定した。１日後、試験を行って、プラスチックビーズの表面が「皮膜」、すなわち、主に弾性粘稠性の層が発生しているか否かを決定した。２８日後、ビーズを試験して、それらが主に塑性粘稠性を有するか、またはそれらが硬化して主に弾性粘稠性の材料を形成するかを見た。接着剤はここで、室温、４０℃、および６０℃で７日間、前もって貯蔵されていた。結果を、下記のｔａｂｌｅ  ３（表３）に示す。
【０１８５】
【表３】
0005650717.tif 000011
【０１８６】
室温および４０℃で７日間貯蔵されていた接着剤が、硬化して主に塑性粘稠性の予備架橋された材料を形成し、２８日間貯蔵安定性であったことをＴａｂｌｅ  ３（表３）は示す。しかし、前もって６０℃で７日間貯蔵されていた接着剤は、周囲空気条件で１日後に皮膜を形成し、最終的に硬化して弾性材料を形成した。これは、表面不活性化ポリイソシアネートＤＩが、６０℃での貯蔵の間に既に活性化されており、それによって硬化は、水分の存在下で２つの別々の段階で起こらず、むしろ硬化した弾性接着剤を形成する直接の転移があったことを示す。
【０１８７】
予備架橋された接着剤Ｋ−１およびＫ−２の第２の硬化段階における硬化は、加熱期間および温度に関連する引張強さの結果に関して特徴付けられた。このために、まず、接着剤の２ｍｍの厚さの層を、周囲空気条件に７日の期間曝露し、それによって予備架橋された接着剤が形成された。次いでフィルムを、空気循環炉中で、ｔａｂｌｅ  ４（表４）に示すような温度で記載した期間加熱し、次いでその後通常の周囲条件に７日のさらなる期間曝露し、そのときに下記のように引張強さを最終的に測定した。結果をここでｔａｂｌｅ  ４（表４）に示す。
【０１８８】
【表４】
0005650717.tif 000012
【０１８９】
Ｔａｂｌｅ  ４（表４）は、接着剤Ｋ−１およびＫ−２が、十分に長期間に亘りまたは十分に高温で硬化することができることを示す。熱供給が低すぎる場合、硬化は不完全であるか、または全く起こらなかった。加熱が強すぎる場合、部分的に小さな気泡が形成され、僅かにより低い引張強さ値となった。
【０１９０】
硬化された接着剤Ｋ−２の機械的性質を、さらにまた決定した。接着剤の２ｍｍの厚さの層はここで周囲空気条件に７日間曝露され、それによって予備架橋された接着剤が形成された。次いで、フィルムを空気循環炉中で１２０℃にて５分間加熱し、次いで周囲空気条件にさらに７日曝露させた。次いで、３０ｍｍのクロスピース長さおよび４ｍｍの幅を有する７５ｍｍ長さのダンベル形状を打ち抜き、これらを、引張強さ（破断ひずみ）、破断伸びおよび弾性率（０．５〜５％の伸びで）について、２００ｍｍ／分のけん引速度で工業規格ＤＩＮ  ＥＮ  ５３５０４に準拠して試験した。得られた結果は、下記の通りであった。
接着剤Ｋ−２：引張強さ：５．２ＭＰａ
破断伸び：８１０％
弾性率（０．５〜５％）：２．６ＭＰａ
【０１９１】
モジュール体およびそれからの複合体を、接着剤Ｋ−１でさらに作製した。
【０１９２】
モジュール体を生成するために、サイズが４０×１００×６ｍｍの小さなガラスプレートを、固着する側をＳｉｋａ（登録商標）活性化剤（Ｓｉｋａ  Ｓｃｈｗｅｉｚ  ＡＧから入手可能）で予備処理した。１０分の換気期間の後、接着剤Ｋ−１を、小さなガラスプレートに、長軸方向の端部に沿って、三角形のビーズ（測定して直径で概ね１ｃｍ）として塗布し、周囲条件に７日間曝露させ、それによって予備架橋された接着剤、およびそれによってまたモジュール体も形成された。
【０１９３】
次いで、小さな陰極ディップコーティングしたシート鋼を、固着する側にＳｉｋａ（登録商標）活性化剤（Ｓｉｋａ Ｓｃｈｗｅｉｚ ＡＧから入手可能）で予備処理した。１０分間換気した後、モジュール体の予備架橋された接着剤を、陰極ディップコーティングしたシート鋼で覆い、予備架橋された接着剤が３〜４ｍｍの厚さとなるまで一緒にプレスし、次いで後者を３０分間に亘り１２０℃にて空気循環炉中で硬化した。これによって、硬化された接着剤Ｋ−２が間に挟まれた、ガラスおよび陰極ディップコーティングしたシート鋼で作製された複合体が生じた。周囲空気条件において７日後、ガラスおよび陰極ディップコーティングしたシート鋼への接着を、複合体が破壊されるまで接着剤が伸展するように、引張試験機で複合体を引き剥がすことによって試験した。これによって、１００％凝集性の破損が生じた。ガラス、および陰極ディップコーティングしたシート鋼への接着は、したがって優秀であった。
本発明の実施形態としては、下記の実施形態を挙げることができる：
〈１〉二段階で硬化することができ、それによって、第１の硬化段階において、予備架橋された組成物が水分を使用して生成され、第２の硬化段階において、硬化された組成物が熱を用いて形成されることを特徴とする、単一成分組成物。
〈２〉（ａ）少なくとも１つのイソシアネートポリウレタンポリマーＰＵＰと、
（ｂ）加水分解的に活性化することができる、少なくとも２個のブロック化アミノ基を有する少なくとも１つのブロック化アミンＢＡと、
（ｃ）室温で固体である少なくとも１つの表面不活性化ポリイソシアネートＤＩと
を含み、ただし、組成物中に存在するブロック化された加水分解的に活性化可能なアミノ基が、ポリウレタンポリマーＰＵＰのイソシアネート基の数に対して化学量論的過剰で存在する、〈１〉項に記載の単一成分組成物ＳＣＣ。
〈３〉ブロック化アミンＢＡが、式（Ｉ）を有するポリアルジミンＰＡであり、
【化１】
0005650717.tif 000013
式中、
ｎは、２または３または４、好ましくは２または３であり、
Ａは、適用可能な場合、特にエーテル酸素または第三級アミン窒素の形態で、少なくとも１個のヘテロ原子を含有する、２〜３０個の炭素原子を有するｎ価の炭化水素基であり、Ｚは、ヒドロキシル−、メルカプト−、第一級および第二級アミノ基を含まず、かつ式（ＩＩ）を有する部分Ｚ１、
【化２】
0005650717.tif 000014
（式中、
Ｙは、適用可能な場合、エーテル、カルボニル、エステル、アミド、尿素、ウレタンもしくは第三級アミノ基の形態で、少なくとも１個のヘテロ原子、特に酸素または窒素を有し、１〜３２個の炭素原子を有する一価炭化水素基であり、
Ｒ１およびＲ２は、
各々、互いに独立に、いずれの場合にも１〜１２個の炭素原子を有する一価炭化水素基であるか、
または一緒になって、適用可能な場合、５〜８個、好ましくは６個の炭素原子を有する置換炭素環の一部である、４〜１２個の炭素原子を有する二価炭化水素基を表す）であるか、
あるいは部分Ｚ２（Ｚ２は、５〜８個、好ましくは６個の原子の環サイズを有する、置換もしくは非置換のアリールもしくはヘテロアリール基であるか、
または
【化３】
0005650717.tif 000015
であり、式中、Ｒ０は、水素原子、あるいは少なくとも６個の炭素原子を有するアルコキシ基、または置換もしくは非置換アルケニルまたはアリールアルケニル部分である）であることを特徴とする、〈２〉項に記載の単一成分組成物ＳＣＣ。
〈４〉ポリアルジミンＰＡが、式（ＩＩＩ）を有するポリアルジミンＰＡ１であり、
【化４】
0005650717.tif 000016
式中、
Ｒ３は、水素原子、１〜１２個の炭素原子を有するアルキル基、またはシクロアルキルもしくはアリールアルキル基であり、
Ｒ５’は、
適用可能な場合、環状成分を有し、場合により、エーテル、カルボニルもしくはエステル基の形態で、少なくとも１個のヘテロ原子、特に酸素を有し、６〜３０個、特に１１〜３０個の炭素原子を有する、直鎖状もしくは分岐状のアルキル基であるか、
または、６〜３０個、特に１１〜３０個の炭素原子を有する、一価もしくは多価の不飽和の直鎖状もしくは分岐状の炭化水素部分であることを特徴とする、〈３〉項に記載の単一成分組成物ＳＣＣ。
〈５〉表面不活性化ポリイソシアネートＤＩの平均粒径が、０．０１〜１００ミクロン、好ましくは０．１〜５０ミクロン、またはより好ましくは０．３〜３０ミクロンの範囲内にあることを特徴とする、〈２〉〜〈４〉項のいずれか一項に記載の単一成分組成物ＳＣＣ。
〈６〉表面不活性化ポリイソシアネートＤＩが、少なくとも１つのイソシアネート反応性基を有する表面不活性化物質による、室温で固体であるポリイソシアネートの変換から得られることを特徴とする、〈２〉〜〈５〉項のいずれか一項に記載の単一成分組成物ＳＣＣ。
〈７〉室温で固体であり、表面不活性化ポリイソシアネートＤＩのベースとなっているポリイソシアネートが、ナフタレン−１，５−ジイソシアネート（ＮＤＩ）、３，３’−ジメチル−４，４’−ジイソシアナトジフェニル（ＴＯＤＩ）、１，４−フェニレンジイソシアネート、１−イソシアナト−３，３，５−トリメチル−５−イソシアナトメチルシクロヘキサンのイソシアヌレート、４，４’−ジフェニルメタンジイソシアネートのウレトジオン、２，４−トルエンジイソシアネートおよびトルエンのウレトジオン、ならびに２，４−トルエンジイソシアネートの尿素を含む群から選択されることを特徴とする、〈６〉項に記載の単一成分組成物ＳＣＣ。
〈８〉表面不活性化のために使用される物質が、第一級または第二級アミン、特に第一級ポリアミン、脂肪アミン、ポリアルキレンアミンまたはポリアミドアミン、およびこれらのアミンのカルボン酸塩であることを特徴とする、〈６〉項に記載の単一成分組成物ＳＣＣ。
〈９〉表面不活性化ポリイソシアネートＤＩが、ブロック化アミンＢＡの過剰にブロック化された加水分解的に活性化可能なアミノ基と、表面不活性化ポリイソシアネートＤＩのイソシアネート基の比が、０．２５〜１、好ましくは０．３〜０．８となる様に組成物中に存在することを特徴とする、〈２〉〜〈８〉項のいずれか一項に記載の単一成分組成物ＳＣＣ。
〈１０〉第１の硬化段階における温度が５０℃未満、特に室温〜４０℃であり、第２の硬化段階における温度が、６０〜１６０℃、好ましくは８０〜１４０℃、特に好ましくは９０〜１３０℃の範囲内にあることを特徴とする、〈１〉〜〈９〉項のいずれか一項に記載の単一成分組成物ＳＣＣ。
〈１１〉第１の硬化段階のための水分が、空気の湿気または水、特に組成物中に混合された、水を含有するペーストの形態であることを特徴とする、〈１〉〜〈１０〉項のいずれか一項に記載の単一成分組成物ＳＣＣ。
〈１２〉（ａ’）〈２〉〜〈１１〉項のいずれか一項に記載のイソシアネート基を含有する少なくとも１つのポリウレタンポリマーＰＵＰと、〈２〉〜〈１１〉項のいずれか一項に記載の少なくとも１つのブロック化アミンＢＡおよび水分との反応によって得られる、少なくとも２個のブロック化された加水分解的に活性化可能なアミノ基を有する、少なくとも１つのポリマーブロック化アミンＰＢＡと、
（ｃ）〈２〉〜〈１１〉項のいずれか一項に記載の、室温で固体である少なくとも１つの表面不活性化ポリイソシアネートＤＩと、
（ｄ）水分と
を含む、予備架橋された組成物ＰＣＣ。
〈１３〉支持層Ｓ１を支持層Ｓ２に結合するための手順であって、
（ｉ）予備架橋された組成物が形成されるように、支持層Ｓ１に、〈１〉〜〈９〉項のいずれか一項に記載の単一成分組成物ＳＣＣを塗布し、組成物を５０℃未満の温度で水分と接触させるステップと、
（ｉｉ）適切な方法によって、予備架橋された組成物を、６０〜１６０℃、好ましくは８０〜１４０℃、さらに好ましくは９０〜１３０℃の範囲の温度に加熱するステップと、
（ｉｉｉ）予備架橋された、すなわち予備硬化された組成物を、支持層Ｓ２と接触させるステップと
を含み、ステップｉｉ）およびｉｉｉ）はまた、同時にまたは逆の順番でも起こることができ、
支持層Ｓ２は、支持層Ｓ１と同じまたは異なる材料で作製される、手順。
〈１４〉支持層Ｓ１（１１）と、〈１〉〜〈９〉項のいずれか一項に記載の単一成分組成物ＳＣＣ、および水分（９）の作用から得られた、その上に位置する予備架橋された組成物（５’）とを含む、モジュール体（２）。
〈１５〉支持層Ｓ１（１１）と、支持層Ｓ２（１２）と、前記支持層Ｓ１（１１）と支持層Ｓ２（１２）との間に位置する硬化された組成物（５”）とを含み、この硬化された組成物が、〈１〉〜〈９〉項のいずれか一項、ならびに熱（８）および湿気（９）の作用によって、単一成分組成物ＳＣＣから得られる、複合体（３）。
【符号の説明】
【０１９４】
１  接着剤を塗布したフロントガラス
２  モジュール体
３  複合体
４  ガラスセラミック
５  単一成分組成物
５’  予備架橋された組成物
５”  硬化された組成物
６  ガラスパネル
７  乗り物のボディーのフランジ
８  熱への曝露
９  水分への曝露
１０  モジュール体２の積重ね
１１  支持層Ｓ１
１２  支持層Ｓ２
【図１】
0005650717.tif 000021
【図２】
0005650717.tif 000022
【図３】
0005650717.tif 000023
【図４】
0005650717.tif 000024
【図５】
0005650717.tif 000025
【図６】
0005650717.tif 000026
【図７】
0005650717.tif 000027
【図８】
0005650717.tif 000028